(57)【要約】      （修正有）【課題】粉末冶金における金属粉末の緻密化を改善し金属汚染の問題も少ない潤滑剤の提供。【解決手段】粉末冶金のための粒子複合潤滑剤であって、少なくとも約９０重量％の脂肪質の一次モノアミドワックスを含んでいて、脂肪質のビスアミドワックスを実質的に含まず、そして金属酸化物のナノ粒子で少なくとも部分的に被覆された第一の離散粒子、および脂肪質のビスアミドワックスを含んでいる第二の金属ステアリン酸塩非含有離散粒子、を含む、上記粒子複合潤滑剤。【選択図】なし【特許請求の範囲】
【請求項１】
粉末冶金のための粒子複合潤滑剤であって、
少なくとも約９０重量％の脂肪質の一次モノアミドワックスを含んでいて、脂肪質のビスアミドワックスを実質的に含まず、そして金属酸化物のナノ粒子で少なくとも部分的に被覆された第一の離散粒子、および
脂肪質のビスアミドワックスを含んでいる第二の金属ステアリン酸塩非含有離散粒子、を含む、上記粒子複合潤滑剤。
【請求項２】
粒子複合潤滑剤は約１０重量％と約６０重量％の間の第一の離散粒子を含む、請求項１に記載の粒子複合潤滑剤。
【請求項３】
粒子複合潤滑剤は約４０重量％と約９０重量％の間の第二の離散粒子を含む、請求項１および２のいずれかに記載の粒子複合潤滑剤。
【請求項４】
第一の離散粒子は本質的に、金属酸化物のナノ粒子で少なくとも部分的に被覆された脂肪質の一次モノアミドワックスから成る、請求項１から３のいずれかに記載の粒子複合潤滑剤。
【請求項５】
第一の離散粒子は、金属酸化物のナノ粒子で少なくとも部分的に被覆された脂肪質の一次モノアミドワックスから成る、請求項１から３のいずれかに記載の粒子複合潤滑剤。
【請求項６】
第二の離散粒子は少なくとも約５０重量％の脂肪質のビスアミドワックスと約１０重量％未満の脂肪質の一次モノアミドワックスをさらに含む、請求項１から５のいずれかに記載の粒子複合潤滑剤。
【請求項７】
第二の離散粒子は少なくとも約９０重量％の脂肪質のビスアミドワックスをさらに含む、請求項１から５のいずれかに記載の粒子複合潤滑剤。
【請求項８】
第二の離散粒子は本質的に脂肪質のビスアミドワックスから成る、請求項１から５のいずれかに記載の粒子複合潤滑剤。
【請求項９】
第二の離散粒子の脂肪質のビスアミドワックスは少なくとも２種の脂肪質のビスアミドワックスを含む、請求項１から８のいずれかに記載の粒子複合潤滑剤。
【請求項１０】
脂肪質の一次モノアミドワックスは１２〜２４個の炭素の脂肪酸のモノアミドである、請求項１から９のいずれかに記載の粒子複合潤滑剤。
【請求項１１】
モノアミドはラウラミド、パルミトアミド、ステアラミド、アラキドアミド、ベヘンアミド、オレアミド、エルクアミド、およびこれらの組み合わせからなる群から選択される、請求項１０に記載の粒子複合潤滑剤。
【請求項１２】
金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、請求項１から１１のいずれかに記載の粒子複合潤滑剤。
【請求項１３】
金属酸化物のナノ粒子はヒュームドシリカのナノ粒子を含む、請求項１から１１のいずれかに記載の粒子複合潤滑剤。
【請求項１４】
第一の離散粒子は約５重量％未満の金属酸化物のナノ粒子を含む、請求項１から１３の
いずれかに記載の粒子複合潤滑剤。
【請求項１５】
第一の離散粒子は約２５０μｍよりも小さい、請求項１から１４のいずれかに記載の粒子複合潤滑剤。
【請求項１６】
少なくとも部分的に被覆された第一の離散粒子は約１５μｍと約１００μｍの間の平均粒径を有する、請求項１から１５のいずれかに記載の粒子複合潤滑剤。
【請求項１７】
少なくとも部分的に被覆された第一の離散粒子のＤ９９は約８０μｍと約２２０μｍの間である、請求項１から１６のいずれかに記載の粒子複合潤滑剤。
【請求項１８】
脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである、請求項１から１７のいずれかに記載の粒子複合潤滑剤。
【請求項１９】
第二の離散粒子は約５０μｍよりも小さな平均粒径を有する、請求項１から１８のいずれかに記載の粒子複合潤滑剤。
【請求項２０】
第二の離散粒子のＤ９９は約２００μｍよりも小さい、請求項１から１９のいずれかに記載の粒子複合潤滑剤。
【請求項２１】
第二の離散粒子は実質的に金属を含まない、請求項１から２０のいずれかに記載の粒子複合潤滑剤。
【請求項２２】
第一の離散粒子はエルクアミドの粒子を含み、金属酸化物のナノ粒子はヒュームドシリカのナノ粒子を含み、そして第二の離散粒子はエチレンビスステアラミドの粒子を含む、請求項１に記載の粒子複合潤滑剤。
【請求項２３】
粒子複合潤滑剤は、約１０重量％と約６０重量％の間のエルクアミドの粒子と約４０重量％と約９０重量％の間のエチレンビスステアラミドの粒子を含む、請求項２２に記載の粒子複合潤滑剤。
【請求項２４】
エルクアミドの粒子は約６０μｍの平均粒径と約１７５μｍよりも小さな直径を有する、請求項２２および２３のいずれかに記載の粒子複合潤滑剤。
【請求項２５】
請求項１から２４のいずれかに記載の粒子複合潤滑剤を約０．１重量％と約５重量％の間の範囲にある濃度で混合した金属をベースとする粉末を含む冶金用粉末組成物。
【請求項２６】
金属をベースとする粉末は鉄をベースとする粉末である、請求項２５に記載の冶金用粉末組成物。
【請求項２７】
粉末冶金のための粉末組成物を製造するための方法であって、請求項１から２４のいずれかに記載の粒子複合潤滑剤を粉末組成物の全重量に基づいて約０．１重量％と約５重量％の間の範囲にある濃度で金属をベースとする粉末に添加することを含む、前記方法。
【請求項２８】
金属をベースとする粉末は鉄をベースとする粉末である、請求項２７に記載の方法。
【請求項２９】
粉末冶金のための粒子複合潤滑剤であって、脂肪質の一次モノアミドワックスを含んでいて、脂肪質のビスアミドワックスを実質的に含まず、そして金属酸化物のナノ粒子で少
なくとも部分的に被覆された第一の離散粒子（この少なくとも部分的に被覆された第一の離散粒子は約１５μｍと約１００μｍの間の平均粒径を有する）と、脂肪質のビスアミドワックスを含んでいて、約５０μｍよりも小さな平均粒径を有する第二の金属ステアリン酸塩非含有離散粒子とを含む、前記粒子複合潤滑剤。
【請求項３０】
少なくとも部分的に被覆された第一の離散粒子は約２５μｍと約７５μｍの間の平均粒径を有する、請求項２９に記載の粒子複合潤滑剤。
【請求項３１】
少なくとも部分的に被覆された第一の離散粒子のＤ９９は約８０μｍと約２２０μｍの間である、請求項２９および３０のいずれかに記載の粒子複合潤滑剤。
【請求項３２】
少なくとも部分的に被覆された第一の離散粒子のＤ９９は約１１５μｍと約１８０μｍの間である、請求項２９から３０のいずれかに記載の粒子複合潤滑剤。
【請求項３３】
第二の離散粒子は約１５μｍよりも小さな平均粒径を有する、請求項２９から３２のいずれかに記載の粒子複合潤滑剤。
【請求項３４】
第二の離散粒子のＤ９９は約２００μｍよりも小さい、請求項２９から３３のいずれかに記載の粒子複合潤滑剤。
【請求項３５】
第二の離散粒子のＤ９９は約１５０μｍよりも小さい、請求項２９から３３のいずれかに記載の粒子複合潤滑剤。
【請求項３６】
第一の離散粒子は少なくとも約９０重量％の脂肪質の一次モノアミドワックスを含む、請求項２９から３５のいずれかに記載の粒子複合潤滑剤。
【請求項３７】
粒子複合潤滑剤は約１０重量％と約６０重量％の間の第一の離散粒子を含む、請求項２９から３６のいずれかに記載の粒子複合潤滑剤。
【請求項３８】
粒子複合潤滑剤は約４０重量％と約９０重量％の間の第二の離散粒子を含む、請求項２９から３７のいずれかに記載の粒子複合潤滑剤。
【請求項３９】
第一の離散粒子は本質的に、金属酸化物のナノ粒子で少なくとも部分的に被覆された脂肪質の一次モノアミドワックスから成る、請求項２９から３８のいずれかに記載の粒子複合潤滑剤。
【請求項４０】
第一の離散粒子は、金属酸化物のナノ粒子で少なくとも部分的に被覆された脂肪質の一次モノアミドワックスから成る、請求項２９から３８のいずれかに記載の粒子複合潤滑剤。
【請求項４１】
第二の離散粒子はさらに、少なくとも約５０重量％の脂肪質のビスアミドワックスと約１０重量％未満の脂肪質の一次モノアミドワックスを含む、請求項２９から４０のいずれかに記載の粒子複合潤滑剤。
【請求項４２】
第二の離散粒子はさらに、少なくとも約９０重量％の脂肪質のビスアミドワックスを含む、請求項２９から４０のいずれかに記載の粒子複合潤滑剤。
【請求項４３】
第二の離散粒子は本質的に脂肪質のビスアミドワックスから成る、請求項２９から４０のいずれかに記載の粒子複合潤滑剤。
【請求項４４】
第二の離散粒子は実質的に金属を含まない、請求項２９から４３のいずれかに記載の粒子複合潤滑剤。
【請求項４５】
脂肪質の一次モノアミドワックスは１２〜２４個の炭素の脂肪酸のモノアミドである、請求項２９から４４のいずれかに記載の粒子複合潤滑剤。
【請求項４６】
モノアミドはラウラミド、パルミトアミド、ステアラミド、アラキドアミド、ベヘンアミド、オレアミド、エルクアミド、およびこれらの組み合わせからなる群から選択される、請求項４５に記載の粒子複合潤滑剤。
【請求項４７】
金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、請求項２９から４６のいずれかに記載の粒子複合潤滑剤。
【請求項４８】
金属酸化物のナノ粒子はヒュームドシリカのナノ粒子を含む、請求項２９から４６のいずれかに記載の粒子複合潤滑剤。
【請求項４９】
第一の離散粒子は約５重量％未満の金属酸化物のナノ粒子を含む、請求項２９から４８のいずれかに記載の粒子複合潤滑剤。
【請求項５０】
第一の離散粒子は約２５０μｍよりも小さい、請求項２９から４９のいずれかに記載の粒子複合潤滑剤。
【請求項５１】
脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである、請求項２９から５０のいずれかに記載の粒子複合潤滑剤。
【請求項５２】
第二の離散粒子は約５０μｍよりも小さな平均粒径を有する、請求項２９から５１のいずれかに記載の粒子複合潤滑剤。
【請求項５３】
第一の離散粒子はエルクアミドの粒子を含み、金属酸化物のナノ粒子はヒュームドシリカのナノ粒子を含み、そして第二の離散粒子はエチレンビスステアラミドの粒子を含む、請求項２９に記載の粒子複合潤滑剤。
【請求項５４】
粒子複合潤滑剤は、約１０重量％と約６０重量％の間のエルクアミドの粒子と約４０重量％と約９０重量％の間のエチレンビスステアラミドの粒子を含む、請求項５３に記載の粒子複合潤滑剤。
【請求項５５】
エルクアミドの粒子は約６０μｍの平均粒径と約１７５μｍよりも小さな直径を有する、請求項５３および５４のいずれかに記載の粒子複合潤滑剤。
【請求項５６】
約０．１重量％と約５重量％の間の範囲にある濃度の請求項２９から４４のいずれかに記載の粒子複合潤滑剤と混合した金属をベースとする粉末を含む冶金用粉末組成物。
【請求項５７】
金属をベースとする粉末は鉄をベースとする粉末である、請求項５６に記載の冶金用粉末組成物。
【請求項５８】
粉末冶金のための粉末組成物を製造するための方法であって、請求項２９から４４のいずれかに記載の粒子複合潤滑剤を粉末組成物の全重量に基づいて約０．１重量％と約５重
量％の間の範囲にある濃度で金属をベースとする粉末に添加することを含む、前記方法。
【請求項５９】
金属をベースとする粉末は鉄をベースとする粉末である、請求項５８に記載の方法。
【請求項６０】
粉末冶金のための粒子複合潤滑剤であって、モンタン酸エステルワックスと少なくとも一つの脂肪質のアミドワックスを含み、脂肪質のアミドワックスは脂肪質のモノアミドワックスと脂肪質のビスアミドワックスのうちの少なくとも一つを含む、前記粒子複合潤滑剤。
【請求項６１】
モンタン酸エステルワックスを含む第一の離散粒子を含む、請求項６０に記載の粒子複合潤滑剤。
【請求項６２】
第一の離散粒子はさらに脂肪質のモノアミドワックスを含み、そしてその脂肪質のモノアミドワックスは脂肪質の一次モノアミドワックスを含む、請求項６１に記載の粒子複合潤滑剤。
【請求項６３】
さらに第二の離散粒子を含み、その第二の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む、請求項６１および６２のいずれかに記載の粒子複合潤滑剤。
【請求項６４】
脂肪質のビスアミドワックスを含む第二の離散粒子をさらに含む、請求項６１および６２のいずれかに記載の粒子複合潤滑剤。
【請求項６５】
第二の離散粒子はさらにモンタン酸エステルワックスを含む、請求項６４に記載の粒子複合潤滑剤。
【請求項６６】
第一の離散粒子は金属酸化物のナノ粒子で少なくとも部分的に被覆されている、請求項６２から６５のいずれかに記載の粒子複合潤滑剤。
【請求項６７】
第一の離散粒子はさらに脂肪質のビスアミドワックスを含む、請求項６１に記載の粒子複合潤滑剤。
【請求項６８】
脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む第二の離散粒子をさらに含む、請求項６７に記載の粒子複合潤滑剤。
【請求項６９】
脂肪質のモノアミドワックスを含む第二の離散粒子をさらに含み、その脂肪質のモノアミドワックスは脂肪質の一次モノアミドワックスを含む、請求項６７に記載の粒子複合潤滑剤。
【請求項７０】
第二の離散粒子は金属酸化物のナノ粒子で少なくとも部分的に被覆されている、請求項６９に記載の粒子複合潤滑剤。
【請求項７１】
第一の離散粒子と第二の離散粒子を含み、第一の離散粒子はモンタン酸エステルワックスとエルクアミドを含む脂肪質のモノアミドワックスとを含み、そして第二の離散粒子はエチレンビスステアラミドを含む、請求項６０に記載の粒子複合潤滑剤。
【請求項７２】
第一の離散粒子は金属酸化物のナノ粒子で少なくとも部分的に被覆されている、請求項７１に記載の粒子複合潤滑剤。
【請求項７３】
第二の離散粒子はさらにモンタン酸エステルワックスを含む、請求項７１および７２のいずれかに記載の粒子複合潤滑剤。
【請求項７４】
モンタン酸エステルワックスとエチレンビスステアラミドを含む脂肪質のビスアミドワックスとを含む第一の離散粒子を含む、請求項６０に記載の粒子複合潤滑剤。
【請求項７５】
エルクアミドを含む第二の離散粒子をさらに含む、請求項７４に記載の粒子複合潤滑剤。
【請求項７６】
第二の離散粒子は金属酸化物のナノ粒子で少なくとも部分的に被覆されている、請求項７５に記載の粒子複合潤滑剤。
【請求項７７】
第二の離散粒子はさらにモンタン酸エステルワックスを含む、請求項７５および７６のいずれかに記載の粒子複合潤滑剤。
【請求項７８】
粒子複合潤滑剤には第二の離散粒子が含まれていない、請求項７４に記載の粒子複合潤滑剤。
【請求項７９】
モンタン酸エステルワックスとエルクアミドを含む脂肪質のモノアミドワックスとを含む第一の離散粒子を含み、そして第二の離散粒子を含まない、請求項６０に記載の粒子複合潤滑剤。
【請求項８０】
第一の離散粒子は金属酸化物のナノ粒子で少なくとも部分的に被覆されている、請求項７９に記載の粒子複合潤滑剤。
【請求項８１】
モンタン酸エステルワックスを含む第一の離散粒子と少なくとも一つの脂肪質のアミドワックスを含む第二の離散粒子とを含む、請求項６０に記載の粒子複合潤滑剤。
【請求項８２】
脂肪質のビスアミドワックス、脂肪質のモノアミドワックス、グリセリド、パラフィンワックス、ポリオレフィン、ポリアミド、ポリエステル、およびこれらの混合物からなる群から選択される有機質で金属を含まない粉末潤滑剤を含む第三の離散粒子をさらに含む、請求項８１に記載の粒子複合潤滑剤。
【請求項８３】
粒子複合潤滑剤はステアリン酸塩を含まない、請求項６０から７０のいずれかに記載の粒子複合潤滑剤。
【請求項８４】
約１０重量％と約９９．５重量％の間の少なくとも一つの脂肪質のアミドワックスを含む、請求項６０に記載の粒子複合潤滑剤。
【請求項８５】
約０．５重量％と約９０重量％の間のモンタン酸エステルワックスを含む、請求項６０に記載の粒子複合潤滑剤。
【請求項８６】
粒子複合潤滑剤の残りの部分は少なくとも一つの脂肪質のアミドワックスを含む、請求項８５に記載の粒子複合潤滑剤。
【請求項８７】
残りの部分は金属酸化物のナノ粒子のコーティングを含む、請求項８６に記載の粒子複合潤滑剤。
【請求項８８】
少なくとも一つの脂肪質のアミドワックスは、一次モノアミドワックス、二次モノアミドワックス、ビスアミドワックス、およびこれらの混合物からなる群から選択される、請求項６０から８５のいずれかに記載の粒子複合潤滑剤。
【請求項８９】
脂肪質のアミドワックスは、ラウラミド、パルミトアミド、ステアラミド、オレアミド、アラキドアミド、ベヘンアミド、エルクアミド、ステアリルステアラミド、ステアリルオレアミド、ステアリルエルクアミド、オレイルパルミトアミド、オレイルステアラミド、エルシルステアラミド、エルシルエルクアミド、エチレンビスステアラミド、エチレンビスオレアミド、ヘキサメチレンビスステアラミド、およびこれらの混合物からなる群から選択される、請求項６０から８８のいずれかに記載の粒子複合潤滑剤。
【請求項９０】
粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを冷却および粉砕して離散した粒子にすることによって得られる、請求項６０から８９のいずれかに記載の粒子複合潤滑剤。
【請求項９１】
粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを霧化して離散した粒子にすることによって得られる、請求項６０から８９のいずれかに記載の粒子複合潤滑剤。
【請求項９２】
モンタン酸エステルワックスを含む第一の離散粒子と脂肪質のアミドワックスを含む第二の離散粒子とを含む、請求項６０に記載の粒子複合潤滑剤。
【請求項９３】
脂肪質のアミドワックスの第二の離散粒子は、金属酸化物のナノ粒子で少なくとも部分的に被覆されている、請求項９２に記載の粒子複合潤滑剤。
【請求項９４】
金属酸化物のナノ粒子はヒュームドシリカのナノ粒子を含む、請求項９３に記載の粒子複合潤滑剤。
【請求項９５】
脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む第三の離散粒子をさらに含む、請求項９２から９４のいずれかに記載の粒子複合潤滑剤。
【請求項９６】
請求項６０から９５のいずれかに記載の粒子複合潤滑剤と混合した金属をベースとする粉末を含む冶金用粉末組成物。
【請求項９７】
金属をベースとする粉末は鉄をベースとする粉末である、請求項９６に記載の冶金用粉末組成物。
【請求項９８】
粉末冶金のための粉末組成物を製造するための方法であって、請求項６０から９５のいずれかに記載の粒子複合潤滑剤を粉末組成物の全重量に基づいて約０．１重量％と約５重量％の間の範囲にある濃度で金属をベースとする粉末に添加することを含む、前記方法。
【請求項９９】
金属をベースとする粉末は鉄をベースとする粉末である、請求項９８に記載の方法。
【発明の詳細な説明】
【技術分野】
【０００１】
本技術分野は潤滑剤を含む金属粉末組成物に関する。特に、この分野は、粉末冶金のための粒子複合潤滑剤およびこの粒子複合潤滑剤を含む粉末冶金用の粉末組成物を製造するための加工法に関する。
【背景技術】
【０００２】
粉末冶金工業（ＰＭ工業）においては、構成部品を製造するために鉄系粉末のような金属粉末が用いられる。特に、金属粉末組成物がダイ（金型）の中で高圧で圧縮されて圧粉体にされ、次いで、圧粉体はダイから射出され、そして焼結されて焼結成形体となる。このニアネットシェイプ技術は、他の従来の方法（例えば、切削加工）よりも低いコストで成形品を製造することを可能にする。
【０００３】
金属粉末組成物は金属粉末、潤滑剤、そして場合により、その他の添加剤の混合物を含む。粉末冶金用の潤滑剤は一般に様々なタイプのワックスであり、これらは粉砕されるか、あるいは霧化されて微細な粒子にされ、そして鉄や鋼の粉末などの金属粉末と混合される。潤滑剤は圧縮を行う際の粒子どうしの摩擦とダイ壁との摩擦を低減させ、それにより緻密化を改善するが、その一方で、ダイから成形品を射出する際のダイ壁との摩擦も低減させる。さらに、潤滑剤は、金属粉末組成物がダイの空洞内で適切に流動するのを促進するとともに、圧縮工程を妨げないように十分な展性も備えるように選択される。成形品の機械的特性と最終的な密度との間には強い関係がある。従って、より大きな密度を達成することを可能にする潤滑剤には付加的な価値がある。ＰＭ用途のために一般的に用いられる潤滑剤は、金属ステアリン酸塩とエチレンビスステアラミドワックスのようなアミドワックスを含む。優れた潤滑剤ではあるが、金属ステアリン酸塩は焼結を行う間に成形品を汚す場合があり、また焼結炉の排気ガスによってひどい金属汚染を起こす。
【発明の概要】
【０００４】
従って、本発明の目的は上述した問題に対処することである。
【０００５】
包括的な側面によれば、粉末冶金のための粒子複合潤滑剤が提供され、この潤滑剤は、少なくとも約９０重量％の脂肪質の一次モノアミドワックスを含んでいて、脂肪質のビスアミドワックスを実質的に含まず、そして金属酸化物のナノ粒子で少なくとも部分的に被覆された第一の離散粒子と、脂肪質のビスアミドワックスを含んでいる第二の金属ステアリン酸塩非含有離散粒子とを含む。
【０００６】
一つの態様において、この粒子複合潤滑剤は約１０重量％と約６０重量％の間の第一の離散粒子を含む。
【０００７】
一つの態様において、この粒子複合潤滑剤は約４０重量％と約９０重量％の間の第二の離散粒子を含む。
【０００８】
一つの態様において、第一の離散粒子は本質的に、金属酸化物のナノ粒子で少なくとも部分的に被覆された脂肪質の一次モノアミドワックスから成る。
【０００９】
一つの態様において、第一の離散粒子は、金属酸化物のナノ粒子で少なくとも部分的に被覆された脂肪質の一次モノアミドワックスから成る。
【００１０】
一つの態様において、第二の離散粒子は少なくとも約５０重量％の脂肪質のビスアミド
ワックスと約１０重量％未満の脂肪質の一次モノアミドワックスをさらに含む。
【００１１】
一つの態様において、第二の離散粒子は少なくとも約９０重量％の脂肪質のビスアミドワックスをさらに含む。例えば、第二の離散粒子は本質的に脂肪質のビスアミドワックスから成る。
【００１２】
一つの態様において、第二の離散粒子の脂肪質のビスアミドワックスは少なくとも２種の脂肪質のビスアミドワックスを含む。
【００１３】
一つの態様において、脂肪質の一次モノアミドワックスは１２〜２４個の炭素の脂肪酸のモノアミドである。モノアミドはラウラミド、パルミトアミド、ステアラミド、アラキドアミド、ベヘンアミド、オレアミド、エルクアミド、およびこれらの組み合わせからなる群から選択することができる。
【００１４】
一つの態様において、金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む。別の態様において、金属酸化物のナノ粒子はヒュームドシリカのナノ粒子を含む。
【００１５】
一つの態様において、第一の離散粒子は約５重量％未満の金属酸化物のナノ粒子を含む。
【００１６】
一つの態様において、第一の離散粒子は約２５０μｍよりも小さい。
【００１７】
一つの態様において、少なくとも部分的に被覆された第一の離散粒子は約１５μｍと約１００μｍの間の平均粒径を有する。
【００１８】
一つの態様において、少なくとも部分的に被覆された第一の離散粒子のＤ９９は約８０μｍと約２２０μｍの間である。
【００１９】
一つの態様において、脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである。
【００２０】
一つの態様において、第二の離散粒子は約５０μｍよりも小さな平均粒径を有する。
【００２１】
一つの態様において、第二の離散粒子のＤ９９は約２００μｍよりも小さい。
【００２２】
一つの態様において、第二の離散粒子は実質的に金属を含まない。
【００２３】
特定の態様において、第一の離散粒子はエルクアミドの粒子を含み、金属酸化物のナノ粒子はヒュームドシリカのナノ粒子を含み、そして第二の離散粒子はエチレンビスステアラミドの粒子を含む。この特定の複合潤滑剤は、約１０重量％と約６０重量％の間のエルクアミドの粒子と約４０重量％と約９０重量％の間のエチレンビスステアラミドの粒子を含むことができる。エルクアミドの粒子は約６０μｍの平均粒径と約１７５μｍよりも小さな直径を有することができる。
【００２４】
別の包括的な側面によれば、冶金用粉末組成物が提供され、この組成物は約０．１重量％と約５重量％の間の範囲にある濃度の上述した粒子複合潤滑剤と混合した金属をベース
とする粉末を含む。一つの態様において、金属をベースとする粉末は鉄をベースとする粉末である。
【００２５】
別の包括的な側面によれば、粉末冶金のための粉末組成物を製造するための方法が提供される。この方法は、粉末組成物の全重量に基づいて約０．１重量％と約５重量％の間の範囲にある濃度の上述した粒子複合潤滑剤を金属をベースとする粉末に添加することを含む。一つの態様において、金属をベースとする粉末は鉄をベースとする粉末である。
【００２６】
さらに別の包括的な側面によれば、粉末冶金のための粒子複合潤滑剤が提供される。この粒子複合潤滑剤は、脂肪質の一次モノアミドワックスを含んでいて、脂肪質のビスアミドワックスを実質的に含まず、そして金属酸化物のナノ粒子で少なくとも部分的に被覆された第一の離散粒子（この少なくとも部分的に被覆された第一の離散粒子は約１５μｍと約１００μｍの間の平均粒径を有する）と、脂肪質のビスアミドワックスを含んでいて、約５０μｍよりも小さな平均粒径を有する第二の金属ステアリン酸塩非含有離散粒子とを含む。
【００２７】
一つの態様において、少なくとも部分的に被覆された第一の離散粒子は約２５μｍと約７５μｍの間の平均粒径を有する。
【００２８】
一つの態様において、少なくとも部分的に被覆された第一の離散粒子のＤ９９は約８０μｍと約２２０μｍの間である。
【００２９】
一つの態様において、少なくとも部分的に被覆された第一の離散粒子のＤ９９は約１１５μｍと約１８０μｍの間である。
【００３０】
一つの態様において、第二の離散粒子は約１５μｍよりも小さな平均粒径を有する。
【００３１】
一つの態様において、第二の離散粒子のＤ９９は約２００μｍよりも小さい。
【００３２】
一つの態様において、第二の離散粒子のＤ９９は約１５０μｍよりも小さい。
【００３３】
一つの態様において、第一の離散粒子は少なくとも約９０重量％の脂肪質の一次モノアミドワックスを含む。
【００３４】
一つの態様において、この粒子複合潤滑剤は約１０重量％と約６０重量％の間の第一の離散粒子を含む。
【００３５】
一つの態様において、この粒子複合潤滑剤は約４０重量％と約９０重量％の間の第二の離散粒子を含む。
【００３６】
一つの態様において、第一の離散粒子は本質的に、金属酸化物のナノ粒子で少なくとも部分的に被覆された脂肪質の一次モノアミドワックスから成る。
【００３７】
一つの態様において、第一の離散粒子は、金属酸化物のナノ粒子で少なくとも部分的に被覆された脂肪質の一次モノアミドワックスから成る。
【００３８】
一つの態様において、第二の離散粒子は少なくとも約５０重量％の脂肪質のビスアミドワックスと約１０重量％未満の脂肪質の一次モノアミドワックスをさらに含む。
【００３９】
一つの態様において、第二の離散粒子は少なくとも約９０重量％の脂肪質のビスアミド
ワックスをさらに含む。
【００４０】
一つの態様において、第二の離散粒子は本質的に脂肪質のビスアミドワックスから成る。
【００４１】
一つの態様において、第二の離散粒子は実質的に金属を含まない。
【００４２】
一つの態様において、脂肪質の一次モノアミドワックスは１２〜２４個の炭素の脂肪酸のモノアミドである。モノアミドはラウラミド、パルミトアミド、ステアラミド、アラキドアミド、ベヘンアミド、オレアミド、エルクアミド、およびこれらの組み合わせからなる群から選択することができる。
【００４３】
一つの態様において、金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む。
【００４４】
一つの態様において、金属酸化物のナノ粒子はヒュームドシリカのナノ粒子を含む。
【００４５】
一つの態様において、第一の離散粒子は約５重量％未満の金属酸化物ナノ粒子を含む。
【００４６】
一つの態様において、第一の離散粒子は約２５０μｍよりも小さい。
【００４７】
一つの態様において、脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである。
【００４８】
一つの態様において、第二の離散粒子は約５０μｍよりも小さな平均粒径を有する。
【００４９】
特定の態様において、第一の離散粒子はエルクアミドの粒子を含み、金属酸化物のナノ粒子はヒュームドシリカのナノ粒子を含み、そして第二の離散粒子はエチレンビスステアラミドの粒子を含む。この特定の複合潤滑剤は、約１０重量％と約６０重量％の間のエルクアミドの粒子と約４０重量％と約９０重量％の間のエチレンビスステアラミドの粒子を含むことができる。エルクアミドの粒子は約６０μｍの平均粒径と約１７５μｍよりも小さな直径を有することができる。
【００５０】
さらなる包括的な側面によれば、冶金用粉末組成物が提供され、この組成物は約０．１重量％と約５重量％の間の範囲にある濃度の上述した粒子複合潤滑剤と混合した金属をベースとする粉末を含む。一つの態様において、金属をベースとする粉末は鉄をベースとする粉末である。
【００５１】
さらなる包括的な側面によれば、粉末冶金のための粉末組成物を製造するための方法が提供される。この方法は、粉末組成物の全重量に基づいて約０．１重量％と約５重量％の間の範囲にある濃度の上述した粒子複合潤滑剤を金属をベースとする粉末に添加することを含む。一つの態様において、金属をベースとする粉末は鉄をベースとする粉末である。
【００５２】
さらなる包括的な側面によれば、粉末冶金のための粒子複合潤滑剤が提供され、この潤滑剤は、モンタン酸（Montan acid）エステルワックスと少なくとも一つの脂肪質のアミ
ドワックスを含み、脂肪質のアミドワックスは脂肪質のモノアミドワックスと脂肪質のビスアミドワックスのうちの少なくとも一つを含む。
【００５３】
一つの態様において、粒子複合潤滑剤はモンタン酸エステルワックスを含む第一の離散粒子を含む。その第一の離散粒子はさらに脂肪質のモノアミドワックスを含むことができ、そしてその脂肪質のモノアミドワックスは脂肪質の一次モノアミドワックスを含むことができる。一つの態様において、粒子複合潤滑剤はさらに第二の離散粒子を含むことができ、その第二の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む。一つの態様において、粒子複合潤滑剤はさらに、脂肪質のビスアミドワックスを含む第二の離散粒子を含むことができる。第二の離散粒子はさらに、モンタン酸エステルワックスを含むことができる。
【００５４】
一つの態様において、第一の離散粒子は金属酸化物のナノ粒子で少なくとも部分的に被覆されている。
【００５５】
一つの態様において、第一の離散粒子はさらに脂肪質のビスアミドワックスを含む。粒子複合潤滑剤はさらに第二の離散粒子を含むことができ、その第二の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む。粒子複合潤滑剤はさらに、脂肪質のモノアミドワックスを含む第二の離散粒子を含むことができ、その脂肪質のモノアミドワックスは脂肪質の一次モノアミドワックスを含む。一つの態様において、第二の離散粒子は金属酸化物のナノ粒子で少なくとも部分的に被覆されている。
【００５６】
一つの態様において、粒子複合潤滑剤は第一の離散粒子と第二の離散粒子を含み、第一の離散粒子はモンタン酸エステルワックスとエルクアミドを含む脂肪質のモノアミドワックスとを含み、そして第二の離散粒子はエチレンビスステアラミドを含む。第一の離散粒子は金属酸化物のナノ粒子で少なくとも部分的に被覆されていてもよい。第二の離散粒子はさらにモンタン酸エステルワックスを含んでいてもよい。
【００５７】
一つの態様において、粒子複合潤滑剤は、モンタン酸エステルワックスとエチレンビスステアラミドを含む脂肪質のビスアミドワックスとを含む第一の離散粒子を含む。粒子複合潤滑剤はさらに、エルクアミドを含む第二の離散粒子を含むことができる。第二の離散粒子は金属酸化物のナノ粒子で少なくとも部分的に被覆されていてもよい。第二の離散粒子はさらにモンタン酸エステルワックスを含んでいてもよい。代替の態様において、粒子複合潤滑剤には第二の離散粒子が含まれていなくてもよい。
【００５８】
一つの態様において、粒子複合潤滑剤は、モンタン酸エステルワックスとエルクアミドを含む脂肪質のモノアミドワックスとを含む第一の離散粒子を含み、そして第二の離散粒子を含まない。第一の離散粒子は金属酸化物のナノ粒子で少なくとも部分的に被覆されていてもよい。
【００５９】
一つの態様において、粒子複合潤滑剤は、モンタン酸エステルワックスを含む第一の離散粒子と少なくとも一つの脂肪質のアミドワックスを含む第二の離散粒子とを含む。粒子複合潤滑剤はさらに第三の離散粒子を含むことができ、その第三の離散粒子は、脂肪質のビスアミドワックス、脂肪質のモノアミドワックス、グリセリド、パラフィンワックス、ポリオレフィン、ポリアミド、ポリエステル、およびこれらの混合物からなる群から選択される有機質で金属を含まない粉末潤滑剤を含む。
【００６０】
一つの態様において、粒子複合潤滑剤はステアリン酸塩を含まない。
【００６１】
一つの態様において、粒子複合潤滑剤は約１０重量％と約９９．５重量％の間の少なくとも一つの脂肪質のアミドワックスを含む。
【００６２】
一つの態様において、粒子複合潤滑剤は約０．５重量％と約９０重量％の間のモンタン酸エステルワックスを含む。一つの態様において、粒子複合潤滑剤の残りの部分は少なくとも一つの脂肪質のアミドワックスを含む。その残りの部分は金属酸化物のナノ粒子のコーティングを含むことができる。
【００６３】
一つの態様において、少なくとも一つの脂肪質のアミドワックスは、一次モノアミドワックス、二次モノアミドワックス、ビスアミドワックス、およびこれらの混合物からなる群から選択される。
【００６４】
一つの態様において、脂肪質のアミドワックスは、ラウラミド、パルミトアミド、ステアラミド、オレアミド、アラキドアミド、ベヘンアミド、エルクアミド、ステアリルステアラミド、ステアリルオレアミド、ステアリルエルクアミド、オレイルパルミトアミド、オレイルステアラミド、エルシルステアラミド、エルシルエルクアミド、エチレンビスステアラミド、エチレンビスオレアミド、ヘキサメチレンビスステアラミド、およびこれらの混合物からなる群から選択される。
【００６５】
一つの態様において、粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを冷却および粉砕して離散した粒子にすることによって得られる。
【００６６】
一つの態様において、粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを霧化して離散した粒子にすることによって得られる。
【００６７】
一つの態様において、粒子複合潤滑剤は、モンタン酸エステルワックスを含む第一の離散粒子と脂肪質のアミドワックスを含む第二の離散粒子とを含む。脂肪質のアミドワックスの第二の離散粒子は、金属酸化物のナノ粒子で少なくとも部分的に被覆されていてもよい。金属酸化物のナノ粒子はヒュームドシリカのナノ粒子を含むことができる。粒子複合潤滑剤はさらに第三の離散粒子を含むことができ、その第三の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む。
【００６８】
さらに別の包括的な側面によれば、冶金用粉末組成物が提供され、この組成物は上述した粒子複合潤滑剤と混合した金属をベースとする粉末を含む。金属をベースとする粉末は鉄をベースとする粉末とすることができる。
【００６９】
さらに別の包括的な側面によれば、粉末冶金のための粉末組成物を製造するための方法が提供され、この方法は、粉末組成物の全重量に基づいて約０．１重量％と約５重量％の間の範囲にある濃度の上述した粒子複合潤滑剤を金属をベースとする粉末に添加することを含む。金属をベースとする粉末は鉄をベースとする粉末とすることができる。
【００７０】
本明細書において、約２０℃において混練することができる場合のその物質はワックス
であり、それは固形であるか、または脆いものであり、粗大な構造または微結晶構造を有し、半透明なものから不透明なものまであり、ガラス状ではなく、分解することなく４０℃よりも高い温度で溶融し、融点のすぐ上の温度でわずかに液体状であり（あまり粘稠ではなく）、強い温度依存性の稠度（コンシステンシー）と溶解度を有し、そしてわずかな圧力をかけて磨くことができる。
【００７１】
本明細書において、「複合（材料）」という用語は、少なくとも二つの構成要素の組み合わせを意味するものとして用いられる。それらの構成要素は、共に溶融または集塊させることができ、あるいは別個の離散粒子として用いることができる。
【００７２】
本明細書では幾つかの文書を参照していて、それらの内容は全体が参考文献として本明細書に取り込まれる。
【図面の簡単な説明】
【００７３】
【図１】図１は１７５μｍのＤ９９と６３μｍの平均粒径を有し、０．５重量％のヒュームドシリカで被覆されたエルクアミドワックスの粒子のＳＥＭ顕微鏡写真である。
【図２】図２は８０μｍのＤ９９と２２μｍの平均粒径を有するエチレンビスステアラミド（ＥＢＳ）ワックスの粒子のＳＥＭ顕微鏡写真である。
【図３】図３は実施例Ａの３種の潤滑剤についての圧縮圧力の関数としての圧粉体の密度を示すグラフである。
【図４】図４は実施例Ａの３種の潤滑剤についての圧縮圧力の関数としての抜き取り圧力を示すグラフである。
【図５】図５は実施例Ａの３種の潤滑剤についての圧縮圧力の関数としての滑り圧力を示すグラフである。
【図６】図６は実施例Ａの３種の潤滑剤についての圧縮圧力の関数としてのダイの外での滑り圧力を示すグラフである。
【図７】図７は実施例Ｂの２種の潤滑剤について３０分間および２４時間の混合を行った後に２４時間静置した場合のホール流量を示すグラフである。
【図８】図８は実施例Ｂの２種の潤滑剤について３０分間および２４時間の混合を行った後に２４時間静置した場合のホール見掛け密度を示すグラフである。
【図９】図９は実施例Ｃの３種の潤滑剤についての圧縮圧力の関数としての圧粉体の密度を示すグラフである。
【図１０】図１０は実施例Ｃの３種の潤滑剤についての圧縮圧力の関数としての抜き取り圧力を示すグラフである。
【図１１】図１１は実施例Ｃの３種の潤滑剤についての圧縮圧力の関数としての滑り圧力を示すグラフである。
【図１２】図１２は実施例Ｃの３種の潤滑剤についての圧縮圧力の関数としてのダイの外での滑り圧力を示すグラフである。
【図１３】図１３は実施例Ｃの３種の潤滑剤についてのホール流量と見掛け密度を示すグラフである。
【図１４】図１４は実施例Ｄの６種の潤滑剤についての圧縮圧力の関数としての圧粉体の密度を示すグラフである。
【図１５】図１５は実施例Ｄの６種の潤滑剤についての圧縮圧力の関数としての抜き取り圧力を示すグラフである。
【図１６】図１６は実施例Ｄの６種の潤滑剤についての圧縮圧力の関数としての滑り圧力を示すグラフである。
【図１７】図１７は実施例Ｄの６種の潤滑剤についての圧縮圧力の関数としてのダイの外での滑り圧力を示すグラフである。
【図１８】図１８は実施例Ｄの６種の潤滑剤についての圧縮圧力の関数としての半径方向のスプリングバックを示すグラフである。
【図１９】図１９は実施例Ｄの６種の潤滑剤のうちの４種についてのホール流量と見掛け密度を示すグラフである。
【発明を実施するための形態】
【００７４】
添付図面と関連させて、鉄をベースとする粉末組成物（これには限定されない）のような金属粉末組成物についての特定の複合潤滑剤について記述されるだろう。この複合潤滑剤は金属粉末組成物のための圧縮成形助剤および／または加圧成形助剤として作用することができる。この複合潤滑剤は脂肪酸ワックスを主成分とする。
【００７５】
一つの態様において、粒子複合潤滑剤は、金属酸化物のナノ粒子で少なくとも部分的に被覆された脂肪質の一次モノアミドワックスを含む第一の離散粒子と脂肪質のビスアミドワックスを含む第二の離散粒子との組み合わせで構成されている。第二の離散粒子は金属ステアリン酸塩を含まず、一つの態様において、それは金属粒子を含まない。
【００７６】
一つの態様において、第一の離散粒子は少なくとも約９０重量％の脂肪質の一次モノアミドワックスを含む。第一の離散粒子は１種よりも多い脂肪質の一次モノアミドワックスを含みうる、すなわち、脂肪質の一次モノアミドワックスの組み合わせを含むことができる、ということを認識されたい。それらは実質的に脂肪質のビスアミドワックスを含まない。
【００７７】
一つの態様において、第二の離散粒子は脂肪質のビスアミドワックス以外の成分を含むことができる。例えば、それらは比較的少量の脂肪質の一次モノアミドワックスを含むことができる。一つの態様において、第二の離散粒子は少なくとも約５０重量％の脂肪質のビスアミドワックスと約１０重量％未満の脂肪質の一次モノアミドワックスを含む。別の態様において、第二の離散粒子は少なくとも約９０重量％の脂肪質のビスアミドワックスと、例えば、約１重量％未満の脂肪質の一次モノアミドワックスを含むことができる。第二の離散粒子は１種よりも多い脂肪質のビスアミドワックスを含みうる、すなわち、脂肪質のビスアミドワックスの組み合わせを含むことができる、ということを認識されたい。
【００７８】
一つの態様において、粒子複合潤滑剤は金属酸化物のナノ粒子で少なくとも部分的に被覆された脂肪質の一次モノアミドワックスを含む約１０重量％と約６０重量％の間の第一の離散粒子を含み、別の態様においては、約２５重量％と約４５重量％の間の第一の離散粒子を含む。一つの態様において、粒子複合潤滑剤は脂肪質のビスアミドワックスを含む約４０重量％と約９０重量％の間の第二の離散粒子を含み、別の態様においては、約５５重量％と約７５重量％の間の第二の離散粒子を含む。
【００７９】
一つの態様において、脂肪質の一次モノアミドワックスは脂肪酸のモノアミドであり、これは飽和されているか、あるいは不飽和のものであり、１２〜２４個の炭素を有し、そしてラウラミド、パルミトアミド、ステアラミド、オレアミド、アラキドアミド、ベヘンアミド、エルクアミド、およびこれらの組み合わせで構成される群から選択することができる。
【００８０】
脂肪質の一次モノアミドワックスは親水性の分子であり、これはそれらのアミド機能の極性のためである。従って、実質的に純粋な脂肪質の一次モノアミドワックス粒子は長期間にわたって凝集する傾向があり、特にそれらが比較的湿度の高い環境に晒される場合に凝集しやすい。脂肪質の一次モノアミドワックス粒子が金属粉末と混合される場合、粉末混合物が比較的高い湿度レベルに晒されることによって、粉末混合物の流動速度は低下するだろう。
【００８１】
脂肪質の一次モノアミドワックスの親水性を抑えるために、脂肪質の一次モノアミドワ
ックスをベースとする粒子の上にヒュームドシリカ（これには限定されない）のような金属酸化物のナノ粒子のコーティングを設けることができる。このコーティングは粉末混合物の適切な流動速度を保証するだろう。金属酸化物のナノ粒子が脂肪質の一次モノアミドワックスを湿気から保護するために、ナノ粒子は表面上に被覆されなければならない。すなわち、表面上に付着されなければならない。金属酸化物のナノ粒子を金属粉末の配合物に混合することは（これは金属粉末の配合物の流動性を高めるためにしばしば行われる）、高湿度の環境に曝露することに対する何らの保護にもならないだろう。そのような配合物はホール漏斗（Hall funnel）の中で流動を全く示さない傾向がある。
【００８２】
第一の離散粒子は、少なくとも一つの金属酸化物のナノ粒子で少なくとも部分的に被覆されている。金属酸化物のナノ粒子は、脂肪質の一次モノアミドワックスを主成分とする粒子の外表面を少なくとも部分的に覆っている。金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、またはこれらの組み合わせとすることができる。一つの態様において、金属酸化物のナノ粒子はヒュームドシリカのナノ粒子を含む。ナノ粒子は約２００ｎｍよりも小さい。一つの態様において、それらは約１００ｎｍよりも小さい。一つの態様において、一次粒子の大きさは約５ｎｍと５０ｎｍの間である。一つの態様において、金属酸化物のナノ粒子のコーティングは一次離散粒子の重量の約５重量％未満に相当し、別の態様においては、約２重量％未満に相当する。
【００８３】
脂肪質の一次モノアミドワックスの少なくとも部分的に被覆された離散粒子は、約２５０μｍよりも小さな直径によって特徴づけられ、そして約１０μｍよりも大きな平均粒径を有する。一つの態様において、それらは約１５μｍと約１００μｍの間の平均粒径によって特徴づけられ、別の態様においては、約２５μｍと約７５μｍの間である。一つの態様において、それらは約８０μｍと約２２０μｍの間のＤ９９によって特徴づけられ（すなわち、粒子の９９％はＤ９９よりも小さい）、別の態様においては、約１１５μｍと約１８０μｍの間のＤ９９によって特徴づけられる。
【００８４】
一つの態様において、脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択することができる脂肪酸ビスアミドである。
【００８５】
一つの態様において、第二の離散粒子は約５０μｍよりも小さな平均粒径によって特徴づけられ、別の態様においては、約１５μｍよりも小さい。一つの態様において、それらは約２００μｍよりも小さなＤ９９によって特徴づけられ、別の態様においては、約１５０μｍよりも小さなＤ９９によって特徴づけられる。
【００８６】
実施においては、複合潤滑剤は、脂肪質の一次モノアミドワックスとしてのエルクアミドの離散粒子を含み、金属酸化物としてのヒュームドシリカのナノ粒子で少なくとも部分的に被覆されていて、脂肪質のビスアミドワックスとしてのエチレンビスステアラミド（ＥＢＳ）の離散粒子と混合されている。エルクアミドは脂肪質の一次モノアミドワックスであり、特に、一不飽和（monounsaturated）脂肪酸をベースとするワックスであり（Ｃ
２２：１）、そしてＥＢＳは脂肪質のビスアミドワックスである。一つの態様において、複合潤滑剤は、ヒュームドシリカのナノ粒子で少なくとも部分的に被覆された約１０重量％と約６０重量％の間のエルクアミドの粒子を含む。一つの態様において、複合潤滑剤は約４０重量％と約９０重量％の間のＥＢＳを含む。
【００８７】
実施においては、エルクアミドの粒子は実質的に球形であり、粉末冶金において潤滑剤として典型的に用いられる粒子よりも大きな直径を有する。特に、それらは約６０マイク
ロメートル（μｍ）の平均粒径によって特徴づけられ、そしてそれらの直径は約１７５μｍよりも小さい。例えば、潤滑剤のAcrawax C（アクラワックスＣ、登録商標）（これは
粉末冶金において典型的に用いられる潤滑剤である）の粒子は、約５〜７マイクロメートル（μｍ）の平均粒径によって特徴づけられ、そしてそれらの直径は約２５μｍよりも小さい。Acrawax（登録商標）Cはアミドワックスであり、特に、Ｎ,Ｎ’-エチレンビスステアラミドである。
【００８８】
図１は１７５μｍのＤ９９を有していて０．５重量％のヒュームドシリカで被覆されたエルクアミドワックスの粒子のＳＥＭ顕微鏡写真であり、この粒子をＥＢＳワックスの粒子と混合することによって複合潤滑剤を得ることができる。図２は８０μｍのＤ９９を有するＥＢＳワックスの粒子のＳＥＭ顕微鏡写真であり、これを図１に示す粒子と組み合わせることができる。
【００８９】
一つの態様において、金属酸化物のナノ粒子で少なくとも部分的に被覆された脂肪質の一次モノアミドワックスの離散粒子を製造するために、脂肪質の一次アミドワックスを溶融させ、続いて砕解工程を行うことにより離散粒子を生じさせ、次いで、それら離散粒子を金属酸化物のナノ粒子で少なくとも部分的に被覆することによって、潤滑剤の粒子を調製することができる。砕解は、気体または液体の媒体によって溶融物を霧化し、あるいは溶融物が凝固するまで冷却することを組み合わせ、そして凝固した混合物を粉砕して離散粒子にすることによって行うことができる。次いで、金属酸化物のナノ粒子で少なくとも部分的に被覆された脂肪質の一次モノアミドワックスの第一の離散粒子を、脂肪質のビスアミドワックスの第二の離散粒子と所定の割合で合体させる。
【００９０】
幾つかの実施において、金属酸化物のナノ粒子で少なくとも部分的に被覆されていて脂肪質のビスアミドワックスの第二の離散粒子と組み合わせた脂肪質の一次モノアミドワックスの第一の離散粒子を含む複合潤滑剤は、慣用の粉末冶金用の潤滑剤と比較して、突き出し力（取り出し力）を低下させることによって突き出し挙動を改善し、流動特性を改善し、そして湿気に対して適切な耐性を示した。
【００９１】
別の態様において、粒子複合潤滑剤はモンタン酸エステルワックスと脂肪質のアミドワックスを含む。脂肪質のアミドワックスは脂肪質の一次モノアミドワックス、脂肪質の二次モノアミドワックス、脂肪質のビスアミドワックス、またはこれらの混合物を含む。この潤滑剤はステアリン酸塩を含まない。
【００９２】
一つの態様において、複合潤滑剤は約０．５重量％と約９０重量％の間のモンタン酸エステルワックスと約１０重量％と約９９．５重量％の間の脂肪質のアミドワックスを含む。代替の態様において、複合潤滑剤は約５重量％と約７５重量％の間のモンタン酸エステルワックスを含み、さらに代替の態様において、それは約１０重量％と約６５重量％の間のモンタン酸エステルワックスを含む。代替の態様において、複合潤滑剤は約２５重量％と約９５重量％の間の脂肪質のアミドワックスを含み、さらに代替の態様において、それは約３５重量％と約９０重量％の間の脂肪質のアミドワックスを含む。
【００９３】
本明細書において、「モンタン酸エステルワックス」という用語は、モンタン酸と長鎖脂肪族アルコールまたは多官能価アルコール（ジオール、トリオール・・・）とのエステル化によって得られる生成物を意味する。モンタン酸は加水分解または酸化した精製モンタンワックスから生成される。モンタンワックスは亜炭または褐炭の溶剤抽出によって生成される。黒色ないし褐色で硬くて脆い生成物である未精製のモンタンワックスは、様々な有機溶剤、蒸留および分別を用いて樹脂とアスファルテンを除去することによってさらに精製される。モンタンのワックス成分は、長鎖（Ｃ２４〜Ｃ３０）エステル（６２〜６８重量％）、長鎖酸（２２〜２６重量％）、および長鎖アルコール、ケトンおよび炭化水
素（７〜１５重量％）の混合物である。本明細書において、モンタン酸エステルワックスには、脱ろう（delubrication）と焼結を行った後に圧縮成形品の上に汚れを残す可能性
のある、例えば、水酸化カルシウムまたは水酸化ナトリウムを生成する金属石鹸で部分的に鹸化されている生成物を含まない。
【００９４】
一つの態様において、モンタン酸エステルワックスは７０℃〜９０℃の滴点を有し、そして代替の態様においては、７５℃と８５℃の間の滴点、５と３０の間の範囲の酸価（mg
KOH/g）、そして代替の態様においては、９と２０の間の範囲の酸価、１００と２００の間の鹸化価（mg KOH/g）、そして代替の態様においては、１４０と１７０の間の鹸化価、１００℃において２０と１５０の間の粘度（mPa.s）を有する。
【００９５】
一つの態様において、脂肪質のアミドワックスは一次モノアミド、二次モノアミド、および／またはビスアミドを含む。脂肪質のアミドワックスはこれらの混合物を含むことができる。一つの態様において、脂肪質のアミドワックスは、ラウラミド、パルミトアミド、ステアラミド、オレアミド、アラキドアミド、ベヘンアミド、エルクアミド、ステアリルステアラミド、ステアリルオレアミド、ステアリルエルクアミド、オレイルパルミトアミド、オレイルステアラミド、エルシルステアラミド、エルシルエルクアミド、エチレンビスステアラミド、エチレンビスオレアミド、ヘキサメチレンビスステアラミド、およびこれらの混合物からなる群から選択される。
【００９６】
一つの態様において、粒子複合潤滑剤はさらに、有機質で金属を含まない粉末潤滑剤からなる追加の離散粒子を含むことができ、その追加の離散粒子は、例えば、（これらに限定はされないが）脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物である。
【００９７】
一つの態様において、粒子複合潤滑剤はモンタン酸エステルワックスを含めた第一の離散粒子を含む。第一の離散粒子はさらに脂肪質のアミドワックスを含むことができる。例えば、それらは脂肪質の一次モノアミドワックスと脂肪質のビスアミドワックスのうちの少なくとも一つを含むことができる。第一の離散粒子が脂肪質の一次モノアミドワックスを含む場合、それらはさらに金属酸化物のナノ粒子のコーティングを含むことができる。粒子複合潤滑剤はさらに、有機質で金属を含まない粉末潤滑剤からなる第二の離散粒子を含むことができる。例えば、第二の離散粒子は脂肪質の一次モノアミドワックスと脂肪質のビスアミドワックスのうちの少なくとも一つを含むことができる。一つの態様において、第一の離散粒子がモンタン酸エステルワックスと脂肪質の一次モノアミドワックスを組み合わせたものを含む場合、第二の離散粒子（これが存在する場合）は脂肪質のビスアミドワックスを含むことができる。代替の態様において、第一の離散粒子がモンタン酸エステルワックスと脂肪質のビスアミドワックスを組み合わせたものを含む場合、第二の離散粒子（これが存在する場合）は脂肪質の一次モノアミドワックスを含むことができ、これらは金属酸化物のナノ粒子で少なくとも部分的に被覆されていてもよい。
【００９８】
（限定するものではないが）例えば、一つの態様において、粒子複合潤滑剤はエルクアミドとモンタン酸エステルのワックスからなる第一の離散粒子を含み、これらは金属酸化物のナノ粒子で少なくとも部分的に被覆されていてもよく、ＥＢＳからなる第二の離散粒子と混合されていて、この第二の離散粒子もモンタン酸エステルワックスを含んでいてもよい。この態様において、エルクアミドは粒子複合潤滑剤の脂肪質のアミドワックスであり、そしてＥＢＳからなる離散粒子（これはモンタン酸エステルワックスを含むか、または含まない）は追加の有機質で金属を含まない粉末潤滑剤として作用する。別の態様において、粒子複合潤滑剤はＥＢＳとモンタン酸エステルのワックスからなる離散粒子を含む。この態様において、ＥＢＳは粒子複合潤滑剤の脂肪質のアミドワックスである。この複
合潤滑剤は追加の有機質で金属を含まない粉末潤滑剤としてエルクアミドからなる第二の離散粒子を含んでいてもよく、これらは金属酸化物のナノ粒子で少なくとも部分的に被覆されているか、または被覆されていない。さらに別の態様において、第一の離散粒子はモンタン酸エステルワックスを含むことができ、そして第二の離散粒子はＥＢＳとエルクアミドのいずれかを含むことができ、これらは金属酸化物のナノ粒子で少なくとも部分的に被覆されているか、または被覆されていない。代替の態様において、複合潤滑剤は、ＥＢＳとモンタン酸エステルワックスの混合物またはエルクアミドとモンタン酸エステルワックスの混合物を含む第一の離散粒子だけを含むことができ、そしてこれは金属酸化物のナノ粒子で少なくとも部分的に被覆されているか、または被覆されていない。この態様においては、複合潤滑剤は追加の有機質で金属を含まない粉末潤滑剤からなる離散粒子を含まない。
【００９９】
さらに別の態様において、粒子複合潤滑剤はモンタン酸エステルワックスの第一の離散粒子と脂肪質の一次モノアミドワックス（例えば、エルクアミド）の第二の離散粒子で構成されていて、これらは金属酸化物のナノ粒子で少なくとも部分的に被覆されているか、または被覆されておらず、あるいは、粒子複合潤滑剤は脂肪質の一次モノアミドワックスとモンタン酸エステルワックスの両者を溶融してさらに冷却および粉砕するか、あるいは霧化することによって得られる。
【０１００】
例えば、複合潤滑剤はモンタン酸エステルと脂肪質の一次モノアミドワックスの混合物を含む第一の離散粒子を含むことができ、このときモンタン酸エステルワックスの濃度は約０．５重量％と約９０重量％の間の範囲であり、残りの部分は脂肪質の一次モノアミドワックスを含み、そして場合により、金属酸化物のナノ粒子のコーティングを含む。複合潤滑剤はさらに、（これに限定はされないが）脂肪質のビスアミドワックスのような追加の有機質で金属を含まない粉末潤滑剤からなる第二の離散粒子を含むことができる。
【０１０１】
別の実施において、複合潤滑剤はモンタン酸エステルと脂肪質のビスアミドワックスの混合物を含む第一の離散粒子を含むことができ、このときモンタン酸エステルワックスの濃度は約０．５重量％と約９０重量％の間の範囲であり、残りの部分は脂肪質のビスアミドワックスである。複合潤滑剤はさらに、（これに限定はされないが）脂肪質の一次モノアミドワックスのような追加の有機質で金属を含まない粉末潤滑剤からなる第二の離散粒子を含むことができ、そして場合により、これらは金属酸化物のナノ粒子のコーティングを有する。
【０１０２】
さらに別の実施において、複合潤滑剤はモンタン酸エステルワックスを含む第一の離散粒子と脂肪質の一次モノアミドワックスを含む第二の離散粒子とを含むことができる。複合潤滑剤はさらに、（これに限定はされないが）脂肪質のビスアミドワックスのような追加の有機質で金属を含まない粉末潤滑剤からなる第三の離散粒子を含むことができる。モンタン酸エステルワックスの濃度は約０．５重量％と約９０重量％の間の範囲であり、残りの部分は脂肪質の一次モノアミドワックスおよび（存在する場合は）追加の有機質で金属を含まない粉末潤滑剤である。
【０１０３】
さらなる実施において、複合潤滑剤はモンタン酸エステルを含む第一の離散粒子と脂肪質のビスアミドワックスを含む第二の離散粒子とを含むことができる。複合潤滑剤はさらに、（これに限定はされないが）脂肪質の一次モノアミドワックスのような追加の有機質で金属を含まない粉末潤滑剤からなる第三の離散粒子を含むことができ、これは場合により、金属酸化物のナノ粒子のコーティングを有する。モンタン酸エステルワックスの濃度は約０．５重量％と約９０重量％の間の範囲であり、残りの部分は脂肪質のビスアミドワックスおよび（存在する場合は）追加の有機質で金属を含まない粉末潤滑剤である。
【０１０４】
一つの態様において、脂肪酸アミドワックスまたはモンタン酸エステルワックスの離散粒子は約２５０μｍよりも小さな直径を有し、そして約１０μｍよりも大きな平均粒径を有する。一つの態様において、脂肪酸アミドワックスまたはモンタン酸エステルワックスの離散粒子は約１５μｍと約１００μｍの間の平均粒径によって特徴づけられ、別の態様においては、約２５μｍと約７５μｍの間である。一つの態様において、それらは約８０μｍと約２２０μｍの間のＤ９９によって特徴づけられ（すなわち、粒子の９９％はＤ９９よりも小さい）、別の態様においては、約１１５μｍと約１８０μｍの間のＤ９９によって特徴づけられる。
【０１０５】
モンタン酸エステルと脂肪質のアミドのワックスは様々な粒径分布を有する球形の粒子に微分化され、各々の成分の濃度は粉末混合物の中で変化させることができ、それにより複合潤滑剤の性質が最適化される。
【０１０６】
一つの態様において、モンタン酸エステルと脂肪質のアミドのワックスは、モンタン酸エステルワックスの離散粒子および脂肪質アミドのワックスの離散粒子として金属粉末に添加される。脂肪質アミドのワックスの性質に応じて、金属酸化物のナノ粒子が脂肪質アミドワックス粒子の外表面に付着するようなやり方で、脂肪質アミドワックスの離散粒子を金属酸化物のナノ粒子で少なくとも部分的に被覆することができる。例えば、（これに限定はされないが）脂肪質アミドワックスがエルクアミドを含む場合、離散粒子は金属酸化物のナノ粒子からなる少なくとも部分的なコーティングを有することができる。
【０１０７】
別の態様において、粒子複合潤滑剤を製造するために、モンタン酸エステルワックスと脂肪質アミドのワックスを共に溶融させ、続いて砕解工程を行うことによってモンタン酸エステルワックスと脂肪質アミドのワックスの混合物を含む離散粒子を生じさせ、これらの粒子を金属酸化物のナノ粒子で少なくとも部分的に被覆することによって、潤滑剤の粒子を調製することができる。砕解は、気体または液体の媒体によって溶融物を霧化し、あるいは溶融物が凝固するまで冷却することを組み合わせ、そして凝固した混合物を粉砕して離散粒子にすることによって行うことができる。
【０１０８】
モンタン酸エステルと脂肪質アミドのワックスを複合潤滑剤として金属粉末に添加し、それにより冶金用の粉末組成物を得る。前述したように、それらは別個の離散した粒子として、あるいはモンタン酸エステルワックスと脂肪質アミドのワックスの両方を含む粒子として添加することができる。金属粉末は、共に混合した幾つかのタイプの金属粉末を含む金属粉末混合物であってもよく、あるいは１種だけの金属粉末を含むものであってもよい。
【０１０９】
上述した粒子複合潤滑剤を、金属を主成分とする粉末、例えば（これに限定はされないが）鉄系粉末と混合し、それにより粉末冶金組成物を得ることができる。一つの態様において、潤滑剤は粉末冶金組成物の約０．１重量％と約５重量％の間の範囲の濃度で添加することができる。一つの態様において、その濃度は粉末冶金組成物の約２重量％未満であり、別の態様においては、約０．２重量％と約１重量％の間である。金属粉末は、共に混合した幾つかのタイプの金属粉末を含む金属粉末混合物であってもよく、あるいは１種だけの金属粉末を含むものであってもよい。金属粉末は鉄系の金属粉末とすることができ、例えば、中程度の範囲の密度を有する成形品、例えば、１立方センチメートル当り６．８〜７．４グラム（ｇ／ｃｍ３）のものに適した金属粉末とすることができる。金属粉末と複合潤滑剤を含む冶金用粉末組成物は、粉末冶金によって圧縮成形品を製造するために用いられる。複合潤滑剤は典型的に、製造プロセスの最終段階で粉末混合物に添加される。粉末冶金組成物はさらに、結合剤、加工助剤、硬質相、機械加工性改良剤、その他同種類のものを含むことができる。
【０１１０】
ここで説明している方法は、説明している順序で、あるいは他の何らかの適当な順序で実施することができる、ということが認識されるだろう。
【０１１１】
幾つかの実施において、脂肪質アミドのワックスにモンタン酸エステルのワックスを添加すると、これらを含む粉末冶金組成物の流動性と見掛けの密度が改善する、ということが見いだされた。
【実施例】
【０１１２】
実施例Ａ
粒子複合潤滑剤の第一の態様について説明する。この複合潤滑剤は、ヒュームドシリカのナノ粒子で部分的に被覆された脂肪質のモノアミドワックスからなる離散粒子と脂肪質のビスアミドワックスからなる離散粒子の混合物を含む。特に、それは脂肪質のモノアミドワックスとしてのエルクアミドと脂肪質のビスアミドワックスとしてのエチレンビスステアラミドの混合物を含む。この複合潤滑剤において、脂肪質のモノアミドワックスの濃度は約１０重量％と約６０重量％の間で変化する。この実施例において、エルクアミドを周囲の湿気から保護するために、溶融し、噴霧微粉化工程を行い、そして０．５重量％のヒュームドシリカのナノ粒子で少なくとも部分的に被覆することによって生成した実質的に球形のエルクアミド粒子（図１）を用いた。このヒュームドシリカで被覆された粒子は、約６３μｍの平均粒径と、全ての粒子が約２５０μｍよりも小さな直径を有することによって特徴づけられた。
【０１１３】
この実施例において、全ての粉末混合物は、Rio Tinto Metal Powdersによって製造さ
れた水アトマイズ法によるスチール粉末であるATOMET 1001HPを用いて調製した。各々の
粉末混合物を１．８重量％の銅、０．７重量％の天然黒鉛、および０．７重量％の潤滑剤と混合した。この実施例において試験を行った粒子複合潤滑剤（混合物ＩＤ-１（識別番
号-１））は、ヒュームドシリカのナノ粒子で被覆した４０重量％のエルクアミド粒子と
脂肪質のビスアミドワックスとしての６０重量％のAcrawax（アクラワックス、登録商標
）Cの粒子を含んでいた。
【０１１４】
二つの鉄系粉末混合物を基準として用いた。鉄系粉末混合物の第一のものはKenolube（ケノルーブ）P11を含み（混合物ＩＤ-２）、そして鉄系粉末混合物の第二のものはアトマイズ化した（微粒化した）Acrawax Cを含んでいた（混合物ＩＤ-３）。Kenolube P11とAcrawax Cは市販されている周知の潤滑剤であり、ＰＭ工業において広く用いられている。Acrawax Cはアミドワックスであり、特に、約５〜７μｍの平均粒径を有するＮ,Ｎ’-エチレンビスステアラミドであり、そしてKenolube P11は２２．５重量％のステアリン酸亜鉛と７７．５重量％のアミドワックスの組成物である。下の表１は鉄系粉末混合物の圧縮性能と突き出し性能（取り出し性能）についての評価を記述したものである。
【０１１５】
【表１】
2019056178.tif 000002
【０１１６】
見掛けの密度と流動速度を、それぞれＭＰＩＦ標準規格４および３に従ってホール流量計を用いて測定した（金属粉末と粉末冶金製品のためのＭＰＩＦ標準試験法−２０１２年版、ニュージャージー州、プリンストン（米国）：金属粉末工業連盟；２０１２、１５０ｐ）。圧縮と突き出しの挙動を、カナダ国立研究機関（カナダ、ブーシャーヴィル）において１５０トンの機械プレスを用いて評価した。プレスは歪ゲージを備えていて、このゲージは圧縮と突き出しの全工程を通して上部パンチと下部パンチに加わった圧力を記録することができる。差し渡しが２５．４ｍｍで１２．７ｍｍの高さを有していて、心部のピンの直径が１４．２ｍｍのリングを、炭化タングステンのダイの上で１分間当り５個の成形品について圧縮した。成形品は４．５４のＭ／Ｑ比を有していて、一方、ＭＰＩＦ標準６０に従って製造した標準のＴＲＳ棒は約１．４のＭ／Ｑ比を有していた。完全な圧縮性曲線を得るために、４８５、６２０、７１５および８２５ＭＰａの四つの圧力で成形品をプレスした。
【０１１７】
下の表２および図３〜６において示す結果は、混合物ＩＤ-１について、Acrawax C（混合物ＩＤ-３）およびKenolube P11（混合物ＩＤ-２）と近似する圧縮性を示した。混合物ＩＤ-１についての突き出し性能はKenolube P11（混合物ＩＤ-２）と近似したが、しかし、Acrawax C（混合物ＩＤ-３）よりもかなり良好であった。
【０１１８】
【表２】
2019056178.tif 000003
【０１１９】
実施例Ｂ
この実施例においては、温度と湿度の高い環境に対する二つの鉄系粉末混合物の耐性を、Thomasらが確立した手順（２００９年）に従って測定した（Thomas, Y.；St-Laurent, S.；Pelletier, S；Gelinas, C.「潤滑化した粉末冶金混合物の流動性に及ぼす大気の湿
度と温度の影響について」、粉末冶金および粒状材料の進歩、ラスベガス、２００９年６月２８日〜７月１日、ＭＰＩＦ、プリンストン（米国、ニュージャージー州））。AT-1001HPのベース粉末を主成分とし、０．６重量％の天然黒鉛、０．３重量％のＭｎＳおよび
０．８重量％の潤滑剤を含有するサンプルを調製した。それらの混合物を下の表３に記載する。
【０１２０】
【表３】
2019056178.tif 000004
【０１２１】
高度に吸湿性の潤滑剤は状態調節期間の後には流動せず、一方、非吸湿性の潤滑剤はそれらの流動性を維持すると予想される。この試験を行うために、小さなＶタイプのブレンダーを備えたブルーＭ気候制御室の中に１キログラム（kg）の鉄系粉末混合物のサンプルを置いた。各々の粉末配合物をブレンダーの中に置き、ブレンダーをほぼ１時間にわたって開放した。この時間の長さは、粉末混合物が周囲の環境と平衡に達するために必要である。この試験のために、気候制御室を６０℃の温度および６０％の相対湿度（ＲＨ）に設定した。この時間の後、ブレンダーを閉鎖し、粉末混合物を３０分間混合し、その後、サンプルを捕集した。サンプルの捕集が完了した後、ブレンダーを２４時間にわたって作動させた。この時間が終了したら、別のサンプルを捕集した。最初のサンプル（３０分の混合時間の後に捕集したサンプル）について、流動速度と見掛けの密度を測定した。最後のサンプルについても、２４時間の静止時間の後に測定を行った。
【０１２２】
結果を図７と図８に示す。混合物ＩＤ-４とＩＤ-５における両方の潤滑剤は、温熱と高湿度の雰囲気に短時間晒した後に良好なホール流動速度を有していた。このことは、測定できる程度の流動をすでに示していた混合物ＩＤ-６の場合は示されなかった。このこと
は、粉末混合物にヒュームドシリカを混合しても、高湿度の環境に晒すことに対して混合物を保護することができない、ということを示す。一方、高湿度に長時間晒した後に、ヒュームドシリカで被覆したエルクアミド粒子を使用することによる利益を示すほどに流動
する混合物は、混合物ＩＤ-４だけである。見掛けの密度に関して、高湿度の雰囲気に長
時間晒した後に、混合物ＩＤ-４についてはわずかに高い値が得られたが、一方、混合物
ＩＤ-５については見掛けの密度のかなりの低下が観察された。従って、被覆したエルク
アミドは湿気に晒すことに対して良好な保護を与える。
【０１２３】
実施例Ｃ
この実施例においては、粒子複合潤滑剤の別の態様について説明する。これにおいて、複合潤滑剤は二つの成分の混合物を含む。特に、それは脂肪質アミドのワックスとしてのエルクアミドと非極性ワックスであるモンタン酸エステルのワックスとの混合物を含み、後者はエルクアミドが水と結合する傾向を低下させるためのものである。この複合潤滑剤において、モンタン酸エステルワックスの濃度は約０．５重量％から約９０重量％の間で変化する。二つのワックスが実質的に均一に混合するように、混合物を加熱し、溶融させ、そしてブレンドし、次いで、噴霧微粒化させて実質的に球形の粒子にする。噴霧微粒化の工程の間に、ヒュームドシリカのナノ粒子のコーティングまたはその他の酸化物が粒子の上に付着することができる。例えば、（これに限定はされないが）噴霧微粒化した粒子へのコーティングとして付加されるヒュームドシリカの量は、（粒子が被覆されていないときの）約０％から約２重量％の間で変化させることができる。
【０１２４】
この実施例において、全ての粉末混合物は、Rio Tinto Metal Powdersによって製造さ
れた水アトマイズ法によるスチール粉末であるATOMET 1001HPを用いて調製した。各々の
粉末混合物を１．８重量％の銅、０．７重量％の天然黒鉛、および０．７重量％の潤滑剤と混合した。
【０１２５】
表４は、圧縮と突き出しの性能について評価した粉末混合物について説明している。混合物ＩＤ-７は、ヒュームドシリカのナノ粒子で被覆した４０重量％のエルクアミドの離
散粒子とビスアミドワックスとしての６０重量％のAcrawax Cの離散粒子を含んでいた。
エルクアミドの粒子は霧化させて、０．５重量％のヒュームドシリカのナノ粒子で被覆した。ヒュームドシリカの被覆粒子は、約６３μｍの平均粒径を有し、そして全ての粒子が約２５０μｍよりも小さな直径を有すると特徴づけられた。混合物ＩＤ-８はエルクアミ
ドとモンタン酸エステルワックスを溶融させてから噴霧微粒化した混合物からなる５０重量％の離散粒子を含み、重量比が４０％のエルクアミドと６０％のモンタン酸エステルワックスであった。エルクアミドとモンタン酸エステルワックスの粒子は、約５６μｍの平均粒径を有していて、粒子の９９％が約１６０μｍよりも小さいと特徴づけられた。残りの５０重量％は離散した微粒化ＥＢＳ粒子から成り、これは約３５μｍよりも小さな直径を有していた。粉末混合物を基準として用いたが、これは微粒化したAcrawax Cを含んで
いた（混合物ＩＤ-９）。
【０１２６】
【表４】
2019056178.tif 000005
【０１２７】
実施例Ａについて上で説明したようにして、見掛けの密度、流動速度、および圧縮と突き出しの挙動を測定し、評価した。
【０１２８】
このモンタン酸エステルワックスを含む粒子複合潤滑剤と混合した鉄系粉末を含む冶金用粉末組成物は、表５と図９〜１３に示すように、良好な圧縮と突き出しの性能および流動性を示した。これについて、以下でさらに詳しく説明する。
【０１２９】
混合物ＩＤ-７と混合物ＩＤ-８の両者は近似する圧縮性を有し、Acrawax Cを含む混合
物ＩＤ-９とも圧縮性が近似している。しかし、両者とも本発明の潤滑剤を含む混合物Ｉ
Ｄ-７とＩＤ-８はかなり低い突き出し圧力を示すことにより、Acrawax Cよりもかなり良
い性能を有する。
【０１３０】
流動速度と見掛けの密度についての結果を図１３に記載する。モンタン酸エステルワックスとエルクアミドの混合物を溶融させてから噴霧微粒化した粒子と３５μｍよりも小さな微粒化ＥＢＳの粒子とを含む複合潤滑剤は、最も良好な流動性を有する混合物となった。混合物ＩＤ-８は、被覆したエルクアミド粒子とAcrawax Cを含む混合物ＩＤ-７よりも
かなり良好な流動性を有し、またAcrawax Cだけを含む混合物ＩＤ-９よりもかなり良好な流動挙動を示す。一方、モンタン酸エステルとエルクアミドの複合潤滑剤を含む混合物ＩＤ-８の見掛けの密度は最も大きく、他の二つの鉄系粉末混合物であるＩＤ-７およびＩＤ-９よりもわずかに大きい。
【０１３１】
【表５】
2019056178.tif 000006
【０１３２】
実施例Ｄ
この四つ目の実施例においては、複合潤滑剤の別の態様について説明する。この複合潤滑剤は二つの成分の混合物を含み、そして特に、脂肪質アミドのワックスとしてのエチレンビスステアラミド（ＥＢＳ）とモンタン酸エステルのワックスとの混合物を含む。この実施例において、モンタン酸エステルワックスの濃度は５０重量％と１０重量％のいずれかである。実施例Ｃについて説明したように、二つのワックスが実質的に均一に混合するように、両成分の混合物を加熱して溶融させ、そしてブレンドし、次いで、噴霧微粒化さ
せて実質的に球形の粒子にする。潤滑剤の性能を適切に比較することができるように、球形の粒子を近似する粒径（約４０μｍから５０μｍまでの平均粒径で、全ての粒子が約２５０μｍよりも小さな直径を有する）を有する純粋なＥＢＳと純粋なモンタン酸エステルワックスからも製造した。
【０１３３】
この実施例において、全ての粉末混合物は、Rio Tinto Metal Powdersによって製造さ
れた水アトマイズ法によるスチール粉末であるATOMET 1001HPを用いて調製した。工業上
の混合条件をシミュレートするために、Ｖブレンダーの中で４０℃〜５０℃の温度において、それぞれを１．８重量％の銅、０．７重量％の天然黒鉛、および０．７重量％の潤滑剤と混合した。下の表６は、圧縮と突き出しの性能について評価した鉄系粉末の混合物について説明している。第一の鉄粉末混合物（混合物ＩＤ-１０）は、５０％のＥＢＳと５
０％のモンタン酸エステルワックスの混合物を最初に溶融させ、さらに噴霧微粒化させた粒子複合潤滑剤を含んでいた。第二の粉末混合物は、５０％のＥＢＳ球形粒子と５０％のモンタン酸エステルワックスの球形粒子との混合物を含んでいた（混合物ＩＤ-１１）。
他の二つの粉末混合物（混合物ＩＤ-１２および混合物ＩＤ-１３）は、この実施例において前に説明した純粋なモンタン酸エステルワックスとＥＢＳ潤滑剤のいずれかを含んでいた。別の混合物（混合物ＩＤ-１６）は、９０％のＥＢＳと１０％のモンタン酸エステル
ワックスの混合物を最初に溶融させ、さらに噴霧微粒化させた粒子複合潤滑剤を含んでいた。
【０１３４】
二つの鉄系粉末混合物も基準として用いた。第一のもの（混合物ＩＤ-１４）はKenolube P11を含み、そして第二のもの（混合物ＩＤ-１５）はアトマイズ化した（微粒化した）Acrawax Cを含んでいた。Kenolube P11とAcrawax Cの両者は市販されている周知の潤滑剤であり、ＰＭ工業において広く用いられている。Acrawax Cはアミドワックスであって、
特に、Ｎ,Ｎ’-エチレンビスステアラミドであり、そしてKenolube P11は２２．５重量％のステアリン酸亜鉛と７７．５重量％のアミドワックスの組成物である。
【０１３５】
【表６】
2019056178.tif 000007
【０１３６】
見掛けの密度、流動速度、および圧縮と突き出しの挙動を、実施例Ａについて上で説明
したようにして測定し、評価した。
【０１３７】
結果を図１４〜１８に示す。本発明の複合潤滑剤は、離散粒子のものと溶融させてから噴霧微粒化させた粒子のものの両者とも、優れた圧縮と突き出しの性能を有する。モンタン酸エステルワックスの存在（混合物ＩＤ-１０および混合物ＩＤ-１１）は、近似する粒径分布を有するＥＢＳワックス（混合物ＩＤ-１３）を使用するのと比較して、圧縮性の
増大を可能にした。
【０１３８】
モンタン酸エステルワックスとＥＢＳワックスの離散粒子の組み合わせ（混合物ＩＤ-
１１）を用いると、複合潤滑剤はAcrawax C（混合物ＩＤ-１５）に近似する圧縮性を有する（図１４）。しかし、突き出し性能はかなり改善される（図１５〜１７）。溶融させ、さらに噴霧微粒化させた粒子（混合物ＩＤ-１０）は、離散粒子（混合物ＩＤ-１１）に近似する突き出し性能を有するが、しかし、より高い圧縮性を有し、Kenolube（混合物ＩＤ-１４）および純粋なモンタン酸エステルワックス（混合物ＩＤ-１２）で得られたのと近似している。
【０１３９】
図１８は、成形品を圧縮ダイから突き出した（取り出した）後の成形品のスプリングバック（戻り）を示す。Kenolube（混合物ＩＤ-１４）は最も高いスプリングバックを示し
、純粋なモンタン酸エステルワックス（混合物ＩＤ-１２）は二番目に高い。モンタン酸
エステルワックスとＥＢＳワックスの離散粒子の組み合わせ（混合物ＩＤ-１１）を用い
るとスプリングバックをわずかに低減することができるが、しかし、溶融させ、さらに噴霧微粒化させた粒子（混合物ＩＤ-１０）は、高い圧縮圧力においてＥＢＳワックス（混
合物ＩＤ-１３）およびAcrawax C（混合物ＩＤ-１５）に匹敵するレベルまでスプリング
バックを低減させることができる。
【０１４０】
流動速度と見掛けの密度についての結果を図１９で説明する。１０重量％と５０重量％のいずれかのモンタンワックスを含む複合潤滑剤は、純粋なモンタンワックス（混合物ＩＤ-１２）または純粋なＥＢＳ（混合物ＩＤ-１３）よりも良好な流動挙動を鉄粉末混合物であるＩＤ-１０およびＩＤ-１６に与えることができる。この複合潤滑剤を含む粉末混合物の見掛けの密度は、純粋なＥＢＳを含む混合物（混合物ＩＤ-１３）に近似している。
【０１４１】
幾つかの選択的な態様と実施例について、ここで記述して例証した。上で説明した本発明の態様は典型的なものにすぎない。当業者であれば、個々の態様の特徴点および構成要素の可能な組み合わせと変形を認識できるだろう。当業者であればさらに、各態様のいずれも、ここで開示された他の態様と任意に組み合わせた形で提供することができる、ということを認識できるだろう。本発明はその精神または主要な特徴から逸脱することなく他の特定の形態で具現化することができる、ということを理解されたい。従って、ここでの実施例と態様は、あらゆる点で例示的なものであって限定的なものではないと考えるべきであり、また本発明はここで示した詳細には限定されない。よって、特定の態様について例示して説明したが、本発明の精神から著しく逸脱することなく、多数の変形が想起される。従って、本発明の範囲は添付する特許請求の範囲によってのみ限定されるべきである。
（１）  粉末冶金のための粒子複合潤滑剤であって、少なくとも約９０重量％の脂肪質の一次モノアミドワックスを含んでいて、脂肪質のビスアミドワックスを実質的に含まず、そして金属酸化物のナノ粒子で少なくとも部分的に被覆された第一の離散粒子、および、脂肪質のビスアミドワックスを含んでいる第二の金属ステアリン酸塩非含有離散粒子、
を含む、上記粒子複合潤滑剤。
（２）  粒子複合潤滑剤は約１０重量％と約６０重量％の間の第一の離散粒子を含む、（１）に記載の粒子複合潤滑剤。
（３）  粒子複合潤滑剤は約４０重量％と約９０重量％の間の第二の離散粒子を含む、（１）または（２）に記載の粒子複合潤滑剤。
（４）  第一の離散粒子は本質的に、金属酸化物のナノ粒子で少なくとも部分的に被覆された脂肪質の一次モノアミドワックスから成る、（１）〜（３）のいずれかに記載の粒子複合潤滑剤。
（５）  第一の離散粒子は、金属酸化物のナノ粒子で少なくとも部分的に被覆された脂肪質の一次モノアミドワックスから成る、（１）〜（３）のいずれかに記載の粒子複合潤滑剤。
（６）  第二の離散粒子は少なくとも約５０重量％の脂肪質のビスアミドワックスと約１０重量％未満の脂肪質の一次モノアミドワックスをさらに含む、（１）〜（５）のいずれかに記載の粒子複合潤滑剤。
（７）  第二の離散粒子は少なくとも約９０重量％の脂肪質のビスアミドワックスをさらに含む、（１）〜（５）のいずれかに記載の粒子複合潤滑剤。
（８）  第二の離散粒子は本質的に脂肪質のビスアミドワックスから成る、（１）〜（５）のいずれかに記載の粒子複合潤滑剤。
（９）  第二の離散粒子の脂肪質のビスアミドワックスは少なくとも２種の脂肪質のビスアミドワックスを含む、（１）〜（８）のいずれかに記載の粒子複合潤滑剤。
（１０）  脂肪質の一次モノアミドワックスは１２〜２４個の炭素の脂肪酸のモノアミドである、（１）〜（９）のいずれかに記載の粒子複合潤滑剤。
（１１）  モノアミドはラウラミド、パルミトアミド、ステアラミド、アラキドアミド、ベヘンアミド、オレアミド、エルクアミド、およびこれらの組み合わせからなる群から選択される、（１０に記載の粒子複合潤滑剤。
（１２）  金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、（１）〜（１１）のいずれかに記載の粒子複合潤滑剤。
（１３）  金属酸化物のナノ粒子はヒュームドシリカのナノ粒子を含む、（１）〜（１１）のいずれかに記載の粒子複合潤滑剤。
（１４）  第一の離散粒子は約５重量％未満の金属酸化物のナノ粒子を含む、（１）〜（１３）のいずれかに記載の粒子複合潤滑剤。
（１５）  第一の離散粒子は約２５０μｍよりも小さい、（１）〜（１４）のいずれかに記載の粒子複合潤滑剤。
（１６）  少なくとも部分的に被覆された第一の離散粒子は約１５μｍと約１００μｍの間の平均粒径を有する、（１）〜（１５）のいずれかに記載の粒子複合潤滑剤。
（１７）  少なくとも部分的に被覆された第一の離散粒子のＤ９９は約８０μｍと約２２０μｍの間である、（１）〜（１６）のいずれかに記載の粒子複合潤滑剤。
（１８）  脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである、（１）〜（１７）のいずれかに記載の粒子複合潤滑剤。
（１９）  第二の離散粒子は約５０μｍよりも小さな平均粒径を有する、（１）〜（１８）のいずれかに記載の粒子複合潤滑剤。
（２０）  第二の離散粒子のＤ９９は約２００μｍよりも小さい、（１）〜（１９）のいずれかに記載の粒子複合潤滑剤。
（２１）  第二の離散粒子は実質的に金属を含まない、（１）〜（２０）のいずれかに記載の粒子複合潤滑剤。
（２２）  第一の離散粒子はエルクアミドの粒子を含み、金属酸化物のナノ粒子はヒュームドシリカのナノ粒子を含み、そして第二の離散粒子はエチレンビスステアラミドの粒子を含む、（１）に記載の粒子複合潤滑剤。
（２３）  粒子複合潤滑剤は、約１０重量％と約６０重量％の間のエルクアミドの粒子と約４０重量％と約９０重量％の間のエチレンビスステアラミドの粒子を含む、（２２）に記載の粒子複合潤滑剤。
（２４）  エルクアミドの粒子は約６０μｍの平均粒径と約１７５μｍよりも小さな直径を有する、（２２）または（２３）に記載の粒子複合潤滑剤。
（２５）  （１）〜（２４）のいずれかに記載の粒子複合潤滑剤を約０．１重量％と約５重量％の間の範囲にある濃度で混合した金属をベースとする粉末を含む冶金用粉末組成物。
（２６）  金属をベースとする粉末は鉄をベースとする粉末である、（２５）に記載の冶金用粉末組成物。
（２７）  粉末冶金のための粉末組成物を製造するための方法であって、（１）〜（２４）のいずれかに記載の粒子複合潤滑剤を粉末組成物の全重量に基づいて約０．１重量％と約５重量％の間の範囲にある濃度で金属をベースとする粉末に添加することを含む、前記方法。
（２８）  金属をベースとする粉末は鉄をベースとする粉末である、（２７）に記載の方法。
（２９）  粉末冶金のための粒子複合潤滑剤であって、脂肪質の一次モノアミドワックスを含んでいて、脂肪質のビスアミドワックスを実質的に含まず、そして金属酸化物のナノ粒子で少なくとも部分的に被覆された第一の離散粒子（この少なくとも部分的に被覆された第一の離散粒子は約１５μｍと約１００μｍの間の平均粒径を有する）と、脂肪質のビスアミドワックスを含んでいて、約５０μｍよりも小さな平均粒径を有する第二の金属ステアリン酸塩非含有離散粒子とを含む、前記粒子複合潤滑剤。
（３０）  少なくとも部分的に被覆された第一の離散粒子は約２５μｍと約７５μｍの間の平均粒径を有する、（２９）に記載の粒子複合潤滑剤。
（３１）  少なくとも部分的に被覆された第一の離散粒子のＤ９９は約８０μｍと約２２０μｍの間である、（２９）または（３０）に記載の粒子複合潤滑剤。
（３２）  少なくとも部分的に被覆された第一の離散粒子のＤ９９は約１１５μｍと約１８０μｍの間である、（２９）〜（３０）のいずれかに記載の粒子複合潤滑剤。
（３３）  第二の離散粒子は約１５μｍよりも小さな平均粒径を有する、（２９）〜（３２）のいずれかに記載の粒子複合潤滑剤。
（３４）  第二の離散粒子のＤ９９は約２００μｍよりも小さい、（２９）〜（３３）のいずれかに記載の粒子複合潤滑剤。
（３５）  第二の離散粒子のＤ９９は約１５０μｍよりも小さい、（２９）〜（３３）のいずれかに記載の粒子複合潤滑剤。
（３６）  第一の離散粒子は少なくとも約９０重量％の脂肪質の一次モノアミドワックスを含む、（２９）〜（３５）のいずれかに記載の粒子複合潤滑剤。
（３７）  粒子複合潤滑剤は約１０重量％と約６０重量％の間の第一の離散粒子を含む、（２９）〜（３６）のいずれかに記載の粒子複合潤滑剤。
（３８）  粒子複合潤滑剤は約４０重量％と約９０重量％の間の第二の離散粒子を含む、（２９）〜（３７）のいずれかに記載の粒子複合潤滑剤。
（３９）  第一の離散粒子は本質的に、金属酸化物のナノ粒子で少なくとも部分的に被覆された脂肪質の一次モノアミドワックスから成る、（２９）〜（３８）のいずれかに記載の粒子複合潤滑剤。
（４０）  第一の離散粒子は、金属酸化物のナノ粒子で少なくとも部分的に被覆された脂肪質の一次モノアミドワックスから成る、（２９）〜（３８）のいずれかに記載の粒子複合潤滑剤。
（４１）  第二の離散粒子はさらに、少なくとも約５０重量％の脂肪質のビスアミドワックスと約１０重量％未満の脂肪質の一次モノアミドワックスを含む、（２９）〜（４０）のいずれかに記載の粒子複合潤滑剤。
（４２）  第二の離散粒子はさらに、少なくとも約９０重量％の脂肪質のビスアミドワックスを含む、（２９）〜（４０）のいずれかに記載の粒子複合潤滑剤。
（４３）  第二の離散粒子は本質的に脂肪質のビスアミドワックスから成る、（２９）〜（４０）のいずれかに記載の粒子複合潤滑剤。
（４４）  第二の離散粒子は実質的に金属を含まない、（２９）〜（４３）のいずれかに記載の粒子複合潤滑剤。
（４５）  脂肪質の一次モノアミドワックスは１２〜２４個の炭素の脂肪酸のモノアミドである、（２９）〜（４４）のいずれかに記載の粒子複合潤滑剤。
（４６）  モノアミドはラウラミド、パルミトアミド、ステアラミド、アラキドアミド、ベヘンアミド、オレアミド、エルクアミド、およびこれらの組み合わせからなる群から選択される、（４５）に記載の粒子複合潤滑剤。
（４７）  金属酸化物のナノ粒子は酸化鉄、ＴｉＯ２、Ａｌ２Ｏ３、ＳｎＯ２、ＳｉＯ２、ＣｅＯ２、および酸化インジウムチタンのナノ粒子、およびこれらの組み合わせのうちの少なくとも一つを含む、（２９）〜（４６）のいずれかに記載の粒子複合潤滑剤。
（４８）  金属酸化物のナノ粒子はヒュームドシリカのナノ粒子を含む、（２９）〜（４６）のいずれかに記載の粒子複合潤滑剤。
（４９）  第一の離散粒子は約５重量％未満の金属酸化物のナノ粒子を含む、（２９）〜（４８）のいずれかに記載の粒子複合潤滑剤。
（５０）  第一の離散粒子は約２５０μｍよりも小さい、（２９）〜（４９）のいずれかに記載の粒子複合潤滑剤。
（５１）  脂肪質のビスアミドワックスはメチレンビスオレアミド、メチレンビスステアラミド、エチレンビスオレアミド、ヘキシレンビスステアラミド、およびエチレンビスステアラミド（ＥＢＳ）、およびこれらの混合物からなる群から選択される脂肪酸ビスアミドである、（２９）〜（５０）のいずれかに記載の粒子複合潤滑剤。
（５２）  第二の離散粒子は約５０μｍよりも小さな平均粒径を有する、（２９）〜（５１）のいずれかに記載の粒子複合潤滑剤。
（５３）  第一の離散粒子はエルクアミドの粒子を含み、金属酸化物のナノ粒子はヒュームドシリカのナノ粒子を含み、そして第二の離散粒子はエチレンビスステアラミドの粒子を含む、（２９）に記載の粒子複合潤滑剤。
（５４）  粒子複合潤滑剤は、約１０重量％と約６０重量％の間のエルクアミドの粒子と約４０重量％と約９０重量％の間のエチレンビスステアラミドの粒子を含む、（５３）に記載の粒子複合潤滑剤。
（５５）  エルクアミドの粒子は約６０μｍの平均粒径と約１７５μｍよりも小さな直径を有する、（５３）または（５４）に記載の粒子複合潤滑剤。
（５６）  約０．１重量％と約５重量％の間の範囲にある濃度の（２９）〜（４４）のいずれかに記載の粒子複合潤滑剤と混合した金属をベースとする粉末を含む冶金用粉末組成物。
（５７）  金属をベースとする粉末は鉄をベースとする粉末である、（５６）に記載の冶金用粉末組成物。
（５８）  粉末冶金のための粉末組成物を製造するための方法であって、（２９）〜（４４）のいずれかに記載の粒子複合潤滑剤を粉末組成物の全重量に基づいて約０．１重量％と約５重量％の間の範囲にある濃度で金属をベースとする粉末に添加することを含む、前記方法。
（５９）  金属をベースとする粉末は鉄をベースとする粉末である、（５８）に記載の方法。
（６０）  粉末冶金のための粒子複合潤滑剤であって、モンタン酸エステルワックスと少なくとも一つの脂肪質のアミドワックスを含み、脂肪質のアミドワックスは脂肪質のモノアミドワックスと脂肪質のビスアミドワックスのうちの少なくとも一つを含む、前記粒子複合潤滑剤。
（６１）  モンタン酸エステルワックスを含む第一の離散粒子を含む、（６０）に記載の粒子複合潤滑剤。
（６２）  第一の離散粒子はさらに脂肪質のモノアミドワックスを含み、そしてその脂肪質のモノアミドワックスは脂肪質の一次モノアミドワックスを含む、（６１）に記載の粒子複合潤滑剤。
（６３）  さらに第二の離散粒子を含み、その第二の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む、（６１）または（６２）に記載の粒子複合潤滑剤。
（６４）  脂肪質のビスアミドワックスを含む第二の離散粒子をさらに含む、（６１）または（６２）に記載の粒子複合潤滑剤。
（６５）  第二の離散粒子はさらにモンタン酸エステルワックスを含む、（６４）に記載の粒子複合潤滑剤。
（６６）  第一の離散粒子は金属酸化物のナノ粒子で少なくとも部分的に被覆されている、（６２）〜（６５）のいずれかに記載の粒子複合潤滑剤。
（６７）  第一の離散粒子はさらに脂肪質のビスアミドワックスを含む、（６１）に記載の粒子複合潤滑剤。
（６８）  脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む第二の離散粒子をさらに含む、（６７）に記載の粒子複合潤滑剤。
（６９）  脂肪質のモノアミドワックスを含む第二の離散粒子をさらに含み、その脂肪質のモノアミドワックスは脂肪質の一次モノアミドワックスを含む、（６７）に記載の粒子複合潤滑剤。
（７０）  第二の離散粒子は金属酸化物のナノ粒子で少なくとも部分的に被覆されている、（６９）に記載の粒子複合潤滑剤。
（７１）  第一の離散粒子と第二の離散粒子を含み、第一の離散粒子はモンタン酸エステルワックスとエルクアミドを含む脂肪質のモノアミドワックスとを含み、そして第二の離散粒子はエチレンビスステアラミドを含む、（６０）に記載の粒子複合潤滑剤。
（７２）  第一の離散粒子は金属酸化物のナノ粒子で少なくとも部分的に被覆されている、（７１）に記載の粒子複合潤滑剤。
（７３）  第二の離散粒子はさらにモンタン酸エステルワックスを含む、（７１）または（７２）に記載の粒子複合潤滑剤。
（７４）  モンタン酸エステルワックスとエチレンビスステアラミドを含む脂肪質のビスアミドワックスとを含む第一の離散粒子を含む、（６０）に記載の粒子複合潤滑剤。
（７５）  エルクアミドを含む第二の離散粒子をさらに含む、（７４）に記載の粒子複合潤滑剤。
（７６）  第二の離散粒子は金属酸化物のナノ粒子で少なくとも部分的に被覆されている、（７５）に記載の粒子複合潤滑剤。
（７７）  第二の離散粒子はさらにモンタン酸エステルワックスを含む、（７５）または（７６）に記載の粒子複合潤滑剤。
（７８）  粒子複合潤滑剤には第二の離散粒子が含まれていない、（７４）に記載の粒子複合潤滑剤。
（７９）  モンタン酸エステルワックスとエルクアミドを含む脂肪質のモノアミドワックスとを含む第一の離散粒子を含み、そして第二の離散粒子を含まない、（６０）に記載の粒子複合潤滑剤。
（８０）  第一の離散粒子は金属酸化物のナノ粒子で少なくとも部分的に被覆されている、（７９）に記載の粒子複合潤滑剤。
（８１）  モンタン酸エステルワックスを含む第一の離散粒子と少なくとも一つの脂肪質のアミドワックスを含む第二の離散粒子とを含む、（６０）に記載の粒子複合潤滑剤。
（８２）  脂肪質のビスアミドワックス、脂肪質のモノアミドワックス、グリセリド、パラフィンワックス、ポリオレフィン、ポリアミド、ポリエステル、およびこれらの混合物からなる群から選択される有機質で金属を含まない粉末潤滑剤を含む第三の離散粒子をさらに含む、（８１）に記載の粒子複合潤滑剤。
（８３）  粒子複合潤滑剤はステアリン酸塩を含まない、（６０）〜（７０）のいずれかに記載の粒子複合潤滑剤。
（８４）  約１０重量％と約９９．５重量％の間の少なくとも一つの脂肪質のアミドワックスを含む、（６０）に記載の粒子複合潤滑剤。
（８５）  約０．５重量％と約９０重量％の間のモンタン酸エステルワックスを含む、（６０）に記載の粒子複合潤滑剤。
（８６）  粒子複合潤滑剤の残りの部分は少なくとも一つの脂肪質のアミドワックスを含む、（８５）に記載の粒子複合潤滑剤。
（８７）  残りの部分は金属酸化物のナノ粒子のコーティングを含む、（８６）に記載の粒子複合潤滑剤。
（８８）  少なくとも一つの脂肪質のアミドワックスは、一次モノアミドワックス、二次モノアミドワックス、ビスアミドワックス、およびこれらの混合物からなる群から選択される、（６０）〜（８５）のいずれかに記載の粒子複合潤滑剤。
（８９）  脂肪質のアミドワックスは、ラウラミド、パルミトアミド、ステアラミド、オレアミド、アラキドアミド、ベヘンアミド、エルクアミド、ステアリルステアラミド、ステアリルオレアミド、ステアリルエルクアミド、オレイルパルミトアミド、オレイルステアラミド、エルシルステアラミド、エルシルエルクアミド、エチレンビスステアラミド、エチレンビスオレアミド、ヘキサメチレンビスステアラミド、およびこれらの混合物からなる群から選択される、（６０）〜（８８）のいずれかに記載の粒子複合潤滑剤。
（９０）  粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを冷却および粉砕して離散した粒子にすることによって得られる、（６０）〜（８９）のいずれかに記載の粒子複合潤滑剤。
（９１）  粒子複合潤滑剤は、少なくとも一つの脂肪質のアミドワックスとモンタン酸エステルワックスを溶融させ、次いで、少なくとも一つの脂肪質のアミドワックスとモンタン酸エステルワックスを霧化して離散した粒子にすることによって得られる、（６０）〜（８９）のいずれかに記載の粒子複合潤滑剤。
（９２）  モンタン酸エステルワックスを含む第一の離散粒子と脂肪質のアミドワックスを含む第二の離散粒子とを含む、（６０）に記載の粒子複合潤滑剤。
（９３）  脂肪質のアミドワックスの第二の離散粒子は、金属酸化物のナノ粒子で少なくとも部分的に被覆されている、（９２）に記載の粒子複合潤滑剤。
（９４）  金属酸化物のナノ粒子はヒュームドシリカのナノ粒子を含む、（９３）に記載の粒子複合潤滑剤。
（９５）  脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む第三の離散粒子をさらに含む、（９２）〜（９４）のいずれかに記載の粒子複合潤滑剤。
（９６）  （６０）〜（９５）のいずれかに記載の粒子複合潤滑剤と混合した金属をベースとする粉末を含む冶金用粉末組成物。
（９７）  金属をベースとする粉末は鉄をベースとする粉末である、（９６）に記載の冶金用粉末組成物。
（９８）  粉末冶金のための粉末組成物を製造するための方法であって、（６０）〜（９５）のいずれかに記載の粒子複合潤滑剤を粉末組成物の全重量に基づいて約０．１重量％と約５重量％の間の範囲にある濃度で金属をベースとする粉末に添加することを含む、前記方法。
（９９）  金属をベースとする粉末は鉄をベースとする粉末である、（９８）に記載の方法。
【図１】
2019056178.tif 000008
【図２】
2019056178.tif 000009
【図３】
2019056178.tif 000010
【図４】
2019056178.tif 000011
【図５】
2019056178.tif 000012
【図６】
2019056178.tif 000013
【図７】
2019056178.tif 000014
【図８】
2019056178.tif 000015
【図９】
2019056178.tif 000016
【図１０】
2019056178.tif 000017
【図１１】
2019056178.tif 000018
【図１２】
2019056178.tif 000019
【図１３】
2019056178.tif 000020
【図１４】
2019056178.tif 000021
【図１５】
2019056178.tif 000022
【図１６】
2019056178.tif 000023
【図１７】
2019056178.tif 000024
【図１８】
2019056178.tif 000025
【図１９】
2019056178.tif 000026
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
粉末冶金のための粒子複合潤滑剤であって、モンタン酸エステルワックスを含む第一の離散粒子と少なくとも一つの脂肪質のアミドワックスを含み、脂肪質のアミドワックスは脂肪質の一次モノアミドワックスと脂肪質のビスアミドワックスのうちの少なくとも一つを含む、前記粒子複合潤滑剤。
【請求項２】
さらに第二の離散粒子を含み、その第二の離散粒子は、脂肪質のビスアミドワックス、脂肪質のモノアミドワックス、グリセリド、モンタン酸エステルワックス、パラフィンワックス、ポリオレフィン、ポリアミド、ポリエステル、およびこれらの混合物からなる群から選択される有機質で金属を含まない粉末潤滑剤を含む、請求項１に記載の粒子複合潤滑剤。
【請求項３】
第一の離散粒子は金属酸化物のナノ粒子で少なくとも部分的に被覆されている、請求項１または２に記載の粒子複合潤滑剤。
【請求項４】
脂肪質のビスアミドワックスが、エチレンビスステアラミドを含む、請求項１〜３のいずれかに記載の粒子複合潤滑剤。
【請求項５】
エルクアミドを含む第二の離散粒子をさらに含む、請求項４に記載の粒子複合潤滑剤。
【請求項６】
第二の離散粒子が、金属酸化物のナノ粒子で少なくとも部分的に被覆されている、請求項５に記載の粒子複合潤滑剤。
【請求項７】
第二の離散粒子が、モンタン酸エステルワックスの少なくとも一部をさらに含む、請求項５に記載の粒子複合潤滑剤。
【請求項８】
エチレンビスステアラミドを含む第２の離散粒子をさらに含み、第１の離散粒子が少なくとも一つの脂肪質のアミドワックスをさらに含み、脂肪質のアミドワックスがエルクアミドを含む、請求項１に記載の粒子複合潤滑剤。
【請求項９】
粒子複合潤滑剤には第二の離散粒子が含まれていない、請求項１に記載の粒子複合潤滑剤。
【請求項１０】
粒子複合潤滑剤はステアリン酸塩を含まない、請求項１〜９のいずれかに記載の粒子複合潤滑剤。
【請求項１１】
１０〜９９．５重量％の少なくとも一つの脂肪質のアミドワックスを含む、請求項１〜１０のいずれかに記載の粒子複合潤滑剤。
【請求項１２】
０．５〜９０重量％のモンタン酸エステルワックスを含む、請求項１〜１１のいずれかに記載の粒子複合潤滑剤。
【請求項１３】
粒子複合潤滑剤の残りの部分が、少なくとも一つの脂肪質のアミドワックスおよび金属酸化物のナノ粒子のコーティングを含む、請求項１２に記載の粒子複合潤滑剤。
【請求項１４】
第１の離散粒子と第２の離散粒子を含む、粉末冶金のための粒子複合潤滑剤であって、
第１の離散粒子が、モンタン酸エステルワックスを含み、第２の離散粒子が、脂肪質のビスアミドワックス、脂肪質のモノアミドワックス、グリセリド、モンタン酸エステルワックス、パラフィンワックス、ポリオレフィン、ポリアミド、ポリエステルおよびこれらの混合物からなる群から選択される有機質で金属を含まない粉末潤滑剤を含み、
脂肪質のモノアミドワックスと脂肪質のビスアミドワックスのうちの少なくとも一つを含有する脂肪質のアミドワックスを含む、上記粒子複合潤滑剤。
【請求項１５】
第二の離散粒子が、脂肪質のビスアミドワックスを含み、第二の離散粒子がモンタン酸エステルワックスをさらに含む、請求項１４に記載の粒子複合潤滑剤。
【請求項１６】
第一の離散粒子が、金属酸化物のナノ粒子で少なくとも部分的に被覆されている、請求項１４または１５に記載の粒子複合潤滑剤。
【請求項１７】
第一の離散粒子が、脂肪質のビスアミドワックスをさらに含む、請求項１４〜１６のいずれかに記載の粒子複合潤滑剤。
【請求項１８】
粒子複合潤滑剤はステアリン酸塩を含まない、請求項１４〜１７のいずれかに記載の粒子複合潤滑剤。
【請求項１９】
１０〜９９．５重量％の少なくとも一つの脂肪質のアミドワックスを含む、請求項１４〜１８のいずれかに記載の粒子複合潤滑剤。
【請求項２０】
０．５〜９０重量％のモンタン酸エステルワックスを含む、請求項１４〜１９のいずれかに記載の粒子複合潤滑剤。
【請求項２１】
請求項１〜２０のいずれかに記載の粒子複合潤滑剤と混合した金属をベースとする粉末を含む冶金用粉末組成物。
【請求項２２】
金属をベースとする粉末が、鉄をベースとする粉末である、請求項２１に記載の冶金用粉末組成物。
【請求項２３】
粉末冶金のための粉末組成物を製造するための方法であって、請求項１〜２０のいずれかに記載の粒子複合潤滑剤を粉末組成物の全重量に基づいて０．１〜５重量％の範囲にある濃度で金属をベースとする粉末に添加することを含む、上記方法。
【請求項２４】
金属をベースとする粉末が、鉄をベースとする粉末である、請求項２３に記載の方法。